(57)【要約】【課題】原木から製材された木材が住宅現場や一般消費者向けの小売店に出荷されるまでの間、微生物由来の劣化を受けることを防ぐために処理される、木材防カビ剤の性能を向上させる剤を提供する。【解決手段】ＨＬＢ値の範囲が１１．０〜１４．０である、ポリオキシアルキレンアルキルエーテル、ポリオキシアルキレン２級アルキルエーテル、ポリオキシエチレン化硬化ヒマシ油、アルコキシル化アルコール及びポリオキシエチレンラウリルメチルエステル及びジアルキルスルホコハク酸金属塩及びアルキルサルフェート金属塩からなる群より選択される一種以上の木材防カビ性能向上剤を単剤又は併用し、既存の防カビ剤、あるいは既存の防カビ剤の希釈液に添加することで、防カビ性能を向上させ、製材された木材が出荷されるまで保管される期間の微生物劣化を防ぐことができる。【選択図】なし【特許請求の範囲】
【請求項１】
Ａ）ＨＬＢ値の範囲が１１．０〜１４．０である、ポリオキシアルキレンアルキルエーテル、ポリオキシアルキレン２級アルキルエーテル、ポリオキシエチレン化硬化ヒマシ油、アルコキシル化アルコール及びポリオキシエチレンラウリルメチルエステル、及び
Ｂ）ジアルキルスルホコハク酸金属塩及びアルキルサルフェート金属塩
前記Ａ）及びＢ）からなる群より選択される一種以上を含有することを特徴とする木材防カビ性能向上剤。
【請求項２】
木材防カビ剤の希釈液に０．０５％〜１％の範囲で添加することを特徴とする請求項１に記載の木材防カビ性能向上剤の使用方法。
【請求項３】
木材防カビ性能向上剤を配合した木材防カビ剤を希釈した時に、希釈液中で木材防カビ性能向上剤が０．０５％〜１％の範囲になるように配合することを特徴とする請求項１又は２に記載の木材防カビ性能向上剤の使用方法。
【請求項４】
木材防カビ成分が、トリアゾール系化合物、有機ヨード系化合物、四級アンモニウム塩系化合物、チオフェン系化合物、チオシアネート系化合物、ニトリル系化合物、ピリジン系化合物、ベンゾチアゾール系化合物、グアニジン系化合物、イミダゾール系化合物、イソチアゾリン系化合物及びキノリン系化合物から選択される一種以上であることを特徴とする請求項１〜３のいずれかに記載の木材防カビ性能向上剤の使用方法。
【請求項５】
トリアゾール系化合物が、シプロコナゾール、ヘキサコナゾール、プロピコナゾール及びテブコナゾールから選ばれる一種以上、有機ヨード系化合物が、３−ヨード−２−プロピニルブチルカーバメート及びジヨードメチル−ｐ−トリルスルホン、１−（４−クロロフェニル）−３−ヨードプロパルギルホルマールから選ばれる一種以上、四級アンモニウム塩系化合物が、１，４−ビス（３，３’−（１−デシルピリジニウム）メチルオキシ）ブタンジブロマイド、ジデシルジメチルアンモニウムクロライド、ジデシルジメチルアンモニウムアジペート及びＮ，Ｎ−ジデシル−Ｎ−メチルポリオキシエチルアンモニウムプロピオネートから選ばれる一種以上、チオフェン系化合物が、３，３，４，４−テトラクロロテトラヒドロチオフェン−１，１−ジオキシド、チオシアネート系化合物が、メチレンビスチオシアネート、ニトリル系化合物が、２，４，５，６−テトラクロロイソフタロニトリル、ピリジン系化合物が、２，３，５，６−テトラクロロ−４−（メチルスルホニル）ピリジン及びジンクピリチオンから選ばれる一種以上、ベンゾチアゾール系化合物が、２−［（チオシアノメチル）チオ］ベンゾチアゾール及び２−（１，３−チアゾール−４−イル）−１Ｈ−ベンゾイミダゾールから選ばれる一種以上、グアニジン系化合物が、ポリヘキサメチレンビグアニジン塩酸塩及びポリヘキサメチレングアニジンリン酸塩から選ばれる一種以上、イミダゾール系化合物が、メチル−２−ベンズイミダゾールカルバメート、２−（４−チアゾリル）−ベンズイミダゾール及びエニルコナゾールから選ばれる一種以上、イソチアゾリン系化合物が、２−ｎ−オクチル−４−イソチアゾリン−３−オン、５−クロロ−２−メチル−４−イソチアゾリン−３−オン、２−メチル−４−イソチアゾリン−３−オン、４，５−ジクロロ−２−ｎ−オクチル−４−イソチアゾリン−３−オン及びＮ−ｎ−ブチル−１，２−ベンツイソチアゾリン−３−オンから選ばれる一種以上、キノリン系化合物が、オキシキノリン銅であることを特徴とする請求項１〜４のいずれかに記載の木材防カビ性能向上剤の使用方法。
【請求項６】
結束された状態の木材に処理することを特徴とする請求項１〜５のいずれかに記載の木材防カビ性能向上剤の使用方法。
【発明の詳細な説明】
【技術分野】
【０００１】
本発明は、原木を切り倒し製材現場に輸送後、原木が製材に加工される工程において処理される木材防カビ剤の防カビ性能を向上させる剤に関するものである。
【背景技術】
【０００２】
従来、原木を切り倒してから、製材にされる工程は一般的に次の様な工程である。海外からの輸入品であれば原木を切り倒し、製材現場にタンカー等で輸送される。また、国産品であれば各産地で原木が切り倒され、陸上輸送等で製材現場に輸送される。各種木材を用途や目的の寸法に合わせて製材される。これら加工工程において、目的の寸法に切り取られた材は、使用用途に合わせて熱処理される材や乾燥せずにそのまま使用されるグリン材等に分けられる。このように製材された木材は、住宅現場や一般消費者向けの小売店に出荷されるまでの間、各製材現場や倉庫等で保管される。この際に、微生物由来の劣化を受ける。特に、カビや腐朽菌等の汚染により、木材の変色や劣化が進行し商品価値が低下する。これらを防ぐために、従来、製材現場では保管期間中に木材が生物劣化しない様に防カビ処理を行う。処理方法としては、製材された木材を一本ずつ、薬剤がシャワーの様に噴霧されている空間を通すことで薬剤を処理する方法や、製材された木材を金属バンドやポリプロピレン等の結束バンドで数本を束にして結束し、薬剤の槽に浸漬処理する方法がある。しかし、前者は一本ずつ処理することでムラなく処理できるが、処理時間、霧状になった薬剤の吸入等の安全面やコスト面が掛かってしまう。また、後者は一回に多くの木材を処理することができるが、結束することにより薬剤処理ムラが生じてしまう問題等がある。また、製材工程における処理方法の違いにおいても、薬剤の処理ムラが生じてしまう。熱処理された材は木材表面に多くの空気を含み、浸漬した際に気泡が多く発生し、ぬれ性が悪く薬剤の付着不良が生じる。また、熱処理材以外の木材においても、木材表面のサンダー掛け、節の有無、バンドル内の空気だまり等の理由で薬剤の弾きや濡れ性が悪く薬剤が付着しにくい。
【０００３】
処理時間、安全面やコスト面の観点から、多くの製材現場では製材の防カビ処理には、浸漬処理が行われている。しかし、前述したような問題があり、これらの問題を解決するために、浸漬時間を長くする、木材を斜めに浸漬する、桟木を挟む等の作業工程での改善方法がとられているが、本質的な解決には至っていない。
【０００４】
さらに、木材の防腐、防蟻処理薬剤の木材への浸透性を改善する方法は、次のようなものが挙げられる。
【０００５】
木材を防腐及び／又は防蟻処理するための処理剤は、基本的には殺虫及び／又は殺菌等の有効成分を溶剤に溶かしたものを木材に対し、例えば塗布、浸漬、注入等によって処理されている。これらの処理剤の溶剤として、難水溶性グリコールエーテル系化合物、イソパラフィン系炭化水素及び脂肪族エステルを含む溶剤が木材浸透剤として働くことが見出されている（特許文献１）。
【０００６】
水難溶性木材防腐防カビ剤、水難溶性木材防虫剤、ジプロピルナフタレン及び界面活性剤を含有する木材保存剤において、ジプロピルナフタレンが水難溶性木材防腐防カビ剤と水難溶性木材防虫剤の溶剤として働くと同時に、有効成分を木材へ浸透させる働きがあることが報告されている（特許文献２）。
【０００７】
トリアゾール誘導体を含む難浸透性木材保存剤に、ホウ酸あるいはリン酸の配合量が施用薬剤濃度として５ｐｐｍ以上を添加・併用する方法、又は５〜１０００ｐｐｍの脂肪族の有機酸を添加・併用することで、木材保存剤の浸透性を改善する方法が報告されている（特許文献３、４）。
【０００８】
このように木材保存剤中の溶剤の改良や添加剤等を加えることで浸透性の改善を図っているが、多くの木材を一度に浸漬処理する際の木材同士が密着した部分への浸透性の改善等は検討されておらず、十分な改良には至っていない。
【先行技術文献】
【特許文献】
【０００９】
【特許文献１】特開２０００−１４１３１７号公報
【特許文献２】特開１９９８−７５０２号公報
【特許文献３】特開１９９６−１９８７１１号公報
【特許文献４】特開１９９６−１９７５０９号公報
【発明の概要】
【発明が解決しようとする課題】
【００１０】
本発明は、このような状況を鑑みてなされたものであり、既存の木材防カビ処理剤に配合、あるいは既存の木材防カビ剤の希釈液に添加することで、付着ムラを防ぎ且つ簡易にこれまで以上の防カビ性能を向上させることが可能な木材防カビ性能向上剤を提供することを目的としたものである。
【課題を解決するための手段】
【００１１】
本発明者らは、製材された木材が出荷までの間の微生物劣化を防ぐために、結束した木材、節の多い木材や表面加工を施した木材を薬剤処理する際の木材防カビ剤の性能を向上させる剤を見出すべく、鋭意検討した結果、ＨＬＢ値の範囲が１１．０〜１４．０であるポリオキシアルキレンアルキルエーテル、ポリオキシアルキレン２級アルキルエーテル、ポリオキシエチレン化硬化ヒマシ油、アルコキシル化アルコール及びポリオキシエチレンラウリルメチルエステル、並びに、ジアルキルスルホコハク酸金属塩及びアルキルサルフェート金属塩からなる群より選択される一種類以上を併用又は単剤として含有する剤を既存の木材防カビ剤に配合、あるいは既存の木材防カビ剤の希釈液に添加することで、付着ムラを防ぎ且つ簡易にこれまで以上の防カビ性能を向上できることを見出し、本発明に至った。
【００１２】
すなわち、本発明は以下の発明に係るものである。
［１］
Ａ）ＨＬＢ値の範囲が１１．０〜１４．０である、ポリオキシアルキレンアルキルエーテル、ポリオキシアルキレン２級アルキルエーテル、ポリオキシエチレン化硬化ヒマシ油、アルコキシル化アルコール及びポリオキシエチレンラウリルメチルエステル及び
Ｂ）ジアルキルスルホコハク酸金属塩及びアルキルサルフェート金属塩
からなる群より選択される一種以上を含有することを特徴とする木材防カビ性能向上剤。
［２］木材防カビ剤の希釈液に０．０５％〜１％の範囲で添加することを特徴とする［１］に記載の木材防カビ性能向上剤の使用方法。
［３］木材防カビ性能向上剤を配合した木材防カビ剤を希釈した時に、希釈液中で木材防カビ性能向上剤が０．０５％〜１％の範囲になるように配合することを特徴とする［１］又は［２］に記載の木材防カビ性能向上剤の使用方法。
［４］木材防カビ成分が、トリアゾール系化合物、有機ヨード系化合物、四級アンモニウム塩系化合物、チオフェン系化合物、チオシアネート系化合物、ニトリル系化合物、ピリジン系化合物、ベンゾチアゾール系化合物、グアニジン系化合物、イミダゾール系化合物、イソチアゾリン系化合物及びキノリン系化合物からなる群より選択される一種以上であることを特徴とする［１］〜［３］に記載の木材防カビ性能向上剤の使用方法。
［５］トリアゾール系化合物が、シプロコナゾール、ヘキサコナゾール、プロピコナゾール及びテブコナゾールから選ばれる一種以上、有機ヨード系化合物が、３−ヨード−２−プロピニルブチルカーバメート、ジヨードメチル−ｐ−トリルスルホン及び１−（４−クロロフェニル）−３−ヨードプロパルギルホルマールから選ばれる一種以上、四級アンモニウム塩系化合物が、１，４−ビス（３，３’−（１−デシルピリジニウム）メチルオキシ）ブタンジブロマイド、ジデシルジメチルアンモニウムクロライド、ジデシルジメチルアンモニウムアジペート及びＮ，Ｎ−ジデシル−Ｎ−メチルポリオキシエチルアンモニウムプロピオネートから選ばれる一種以上、チオフェン系化合物が、３，３，４，４−テトラクロロテトラヒドロチオフェン−１，１−ジオキシド、チオシアネート系化合物が、メチレンビスチオシアネート、ニトリル系化合物が、２，４，５，６−テトラクロロイソフタロニトリル、ピリジン系化合物が、２，３，５，６−テトラクロロ−４−（メチルスルホニル）ピリジン及びジンクピリチオンから選ばれる一種以上、ベンゾチアゾール系化合物が、２−［（チオシアノメチル）チオ］ベンゾチアゾール及び２−（１，３−チアゾール−４−イル）−１Ｈ−ベンゾイミダゾールから選ばれる一種以上、グアニジン系化合物が、ポリヘキサメチレンビグアニジン塩酸塩及びポリヘキサメチレングアニジンリン酸塩から選ばれる一種以上、イミダゾール系化合物が、メチル−２−ベンズイミダゾールカルバメート、２−（４−チアゾリル）−ベンズイミダゾール及びエニルコナゾールから選ばれる一種以上、イソチアゾリン系化合物が、２−ｎ−オクチル−４−イソチアゾリン−３−オン、５−クロロ−２−メチル−４−イソチアゾリン−３−オン、２−メチル−４−イソチアゾリン−３−オン、４，５−ジクロロ−２−ｎ−オクチル−４−イソチアゾリン−３−オン及びＮ−ｎ−ブチル−１，２−ベンツイソチアゾリン−３−オンから選ばれる一種以上、キノリン系化合物が、オキシキノリン銅であることを特徴とする［１］〜［４］に記載の木材防カビ性能向上剤の使用方法。
［６］結束された状態の木材を処理することを特徴とする［１］〜［５］のいずれかに記載の防カビ性能向上剤の使用方法。
【発明の効果】
【００１３】
本発明の木材防カビ性能向上剤を用いることで、製材された木材が出荷されるまで保管される期間の微生物劣化を軽減し、木材防カビ剤の使用量を少なくすることができる。また、本発明の防カビ性能向上剤は、既存の防カビ剤に配合するか、希釈液に添加することで使用でき、簡便に防カビ性能を向上させることができる。さらに、この希釈液は、浸漬処理に対応することができる。それ故、多種多様な製材現場で有効に利用することができる。
【発明を実施するための最良の形態】
【００１４】
従来、界面活性剤は、ぬれ性や物質内部への浸透性等の機能を持っていることは知られているが、使用用途や目的に応じて千差万別である。木材防カビ剤等の分野での界面活性剤の働きは、一般的に製剤中の有効成分の安定性や製剤自体の安定性及び希釈液での安定性を向上させる目的で配合されている。
【００１５】
本発明の木材防カビ性能向上剤とは、製材した木材の生物劣化を防ぐために防カビ処理する際に、結束した木材の木材間や、節の多い木材や表面加工した木材の木材表面への浸透性を向上させることによって防カビ性能を向上させるものである。
【００１６】
本発明の木材防カビ性能向上剤に用いられる化合物は、ＨＬＢ値の範囲が１１．０〜１４．０であるポリオキシアルキレンアルキルエーテル、ポリオキシアルキレン２級アルキルエーテル、ポリオキシエチレン化硬化ヒマシ油、アルコキシル化アルコール及びポリオキシエチレンラウリルメチルエステルであり、これらから選択される一種以上を組合せて使用することができる。またこれらの化合物に、ジアルキルスルホコハク酸金属塩、アルキルサルフェート金属塩を併用又は単剤で使用することができ、これらの内から少なくとも一種若しくは二種以上を組み合わせて使用することができる。
【００１７】
ジアルキルスルホコハク酸金属塩、アルキルサルフェート金属塩の金属イオンとしては、ナトリウム、カリウム、リチウム等が挙げられる。好ましくは、ジアルキルスルホコハク酸ナトリウム、アルキルサルフェートナトリウム塩等のナトリウム塩である。
【００１８】
木材防カビ剤に用いられる防カビ成分としては、トリアゾール系化合物、有機ヨード系化合物、スルファミド系化合物、四級アンモニウム塩系化合物、チオフェン系化合物、チオシアネート系化合物、ニトリル系化合物、ピリジン系化合物、ベンゾチアゾール系化合物、グアニジン系化合物、イミダゾール系化合物、イソチアゾリン系化合物、キノリン系化合物等の防カビ成分の内から少なくとも１つ若しくは２つ以上組み合わせたものを使用することができる。
【００１９】
前記のトリアゾール系化合物としてはシプロコナゾール、ヘキサコナゾール、プロピコナゾール、テブコナゾール、イプコナゾール、アザコナゾール、エポキシコナゾール、メトコナゾール、テトラコナゾール、ペンコナゾール、トリアジメフォン、ビテルタノール、ミクロブタニル、ジニコナゾール、ジフェノコナゾール、イミベンコナゾール、トリアジメノール、２−（２，４−ジフルオロフェニル）−１−（１Ｈ−１，２，４−トリアゾール−１−イル）−３−（トリメチルシリル）プロパン−２−オール等が挙げられる。
【００２０】
前記の有機ヨード系化合物としては３−ヨード−２−プロピニルブチルカーバメート、ｐ−クロロフェニル−３−ヨードプロパルギルホルマール、１−［［（３−ヨード−２−プロピニル）オキシ］メトキシ］−４−メトキシベンゼン、３−ブロモ−２，３−ジヨード−２−プロペニルエチルカーボネート、ジヨードメチル−ｐ−トリルスルホン、１−（４−クロロフェニル）−３−ヨードプロパルギルホルマール等が挙げられる。
【００２１】
前記のスルファミド系化合物としてはＮ−ジクロロフルオロメチルチオ−Ｎ’，Ｎ’−フェニルスルファミド、Ｎ−ジクロロフルオロメチルチオ−Ｎ’，Ｎ’−ジメチル−Ｎ−４−トリスルファミド、Ｎ，Ｎ−ジメチル−Ｎ’−（フルオロジクロロメチルチオ）−Ｎ’’−フェニルスルファミド、Ｎ−ジメチルアミノスルホニル−Ｎ−トリル−ジクロロフルオロメタンスルファミド等が挙げられる。
【００２２】
前記の四級アンモニウム塩化合物としてはＮ，Ｎ’−ヘキサメチレンビス（４−カルバモイル−１−デシルピリジニウムブロマイド）、Ｎ，Ｎ’−ヘキサメチレンビス（４−カルバモイル−１−デシルピリジニウムアセテート）、４，４’−（テトラメチレンジカルボニルジアミノ）ビス（１−デシルピリジニウムブロマイド）、４，４’−（テトラメチレンジカルボニルジアミノ）ビス（１−デシルピリジニウムアセテート）、１，４−ビス（３，３’−（１−デシルピリジニウム）メチルオキシ）ブタンジブロマイド、ジデシルジメチルアンモニウムクロライド、ジデシルジメチルアンモニウムアジペート、Ｎ，Ｎ−ジデシル−Ｎ−メチルポリオキシエチルアンモニウムプロピオネート、ヘキサデシルトリメチルアンモニウムブロマイド、ヘキサデシルトリメチルアンモニウムクロライド、塩化ベンザルコニウム、塩化セチルピリジニウム等が挙げられる。
【００２３】
前記のチオフェン系化合物としては３，３，４−トリクロロテトラヒドロチオフェン−１，１−ジオキシド、３，３，４，４−テトラクロロテトラヒドロチオフェン−１，１−ジオキシド、等が挙げられる。
【００２４】
前記のチオシアネート系化合物としてはメチレンビスチオシアネート等が挙げられる。
【００２５】
前記のニトリル系化合物としては２，４，５，６−テトラクロロイソフタロニトリル等が挙げられる。
【００２６】
前記のピリジン系化合物としては２，３，５，６−テトラクロロ−４−（メチルスルホニル）ピリジン、ジンクピリチオン、ナトリウムピリチオン等が挙げられる。
【００２７】
前記のベンゾチアゾール系化合物としては２−［（チオシアノメチル）チオ］ベンゾチアゾール、２−（１，３−チアゾール−４−イル）−１Ｈ−ベンゾイミダゾール等が挙げられる。
【００２８】
前記のグアニジン系化合物としては１，６−ジ−（４’−クロロフェニルジグアニド）−ヘキサン、ポリヘキサメチレンビグアニジン塩酸塩、ポリヘキサメチレングアニジンリン酸塩等が挙げられる。
【００２９】
前記のイミダゾール系化合物としてはメチル−２−ベンズイミダゾールカルバメート、メチル−２−ベンズイミダゾールカルバメート塩酸塩、２−（４−チアゾリル）−ベンズイミダゾール、エニルコナゾール等が挙げられる。
【００３０】
前記のイソチアゾリン系化合物としては２−ｎ−オクチル−４−イソチアゾリン−３−オン、５−クロロ−２−メチル−４−イソチアゾリン−３−オン、２−メチル−４−イソチアゾリン−３−オン、４，５−ジクロロ−２−ｎ−オクチル−４−イソチアゾリン−３−オン、１，２−ベンツイソチアゾリン−３−オン、Ｎ−ｎ−ブチル−１，２−ベンツイソチアゾリン−３−オン等が挙げられる。
【００３１】
前記のキノリン系化合物としてはオキシキノリン銅等が挙げられる。
【００３２】
結束した木材とは、目的の寸法に製材された木材を金属やポリプロピレン等のバンドで結束されたものであり、桟木を挟んだものや挟まずに木材同士が密着した状態で結束された木材のことである。
【００３３】
節の多い木材とは、製材した際に、枝が生きたまま包み込まれた生節や枝が枯れてから包みこまれた死節等の節が集まっている木材のことである。
【００３４】
木材の表面加工とは、木材を製材する際に、木材表面をサンダー掛け等目的に合わせて加工することである。
【００３５】
本発明の木材防カビ性能向上剤は、既存の木材防カビ剤の希釈液に０．０５％〜１％の範囲で添加するのが好ましく、特に好ましいのは、０．１〜０．５％の範囲で添加することである。
【実施例】
【００３６】
以下に実施例において本発明を具体的に説明するが、これらの実施例に限定されるものではない。
【００３７】
実施例１（木材防カビ剤Ａ（有効成分：２，４，５，６−テトラクロロイソフタロニトリル、メチル−２−ベンズイミダゾールカルバメート、メチレンビスチオシアネート）の１．２％の希釈液に、木材防カビ性能向上剤１を０．１％添加した希釈液の調製）
ガラス瓶に木材防カビ剤Ａ２．４ｇ、木材防カビ性能向上剤１としてポリオキシアルキレンアルキルエーテル（製品名：アグロサーフＡＪ−１１００、竹本油脂株式会社製、ＨＬＢ値：１１．０）０．２ｇ、染料（製品名：ＣＨＵＯ  ＡＱＵＡＯＲＡＮＧＥ、中央合成化学株式会社製）０．５ｇ、蒸留水１９６．９ｇを量りとった後、混合撹拌し、木材防カビ性能向上剤１を含有する着色した木材防カビ剤希釈液を２００ｇ得た。
【００３８】
実施例２（木材防カビ剤Ａの１．２％の希釈液に、木材防カビ性能向上剤２を０．１％添加した希釈液の調製）
実施例１において、木材防カビ性能向上剤１をポリオキシアルキレンアルキル（Ｃ１１−Ｃ１５）エーテル（製品名：ニューカルゲンＤ−１１０６ＤＩＲ、竹本油脂株式会社製、ＨＬＢ値：１１．６、木材防カビ性能向上剤２）０．２ｇに変更したこと以外は実施例１と同様にして行い、木材防カビ性能向上剤２を含有する着色した木材防カビ剤希釈液を２００ｇ得た。
【００３９】
実施例３（木材防カビ剤Ａの１．２％の希釈液に、木材防カビ性能向上剤３を０．１％添加した希釈液の調製）
実施例１において、木材防カビ性能向上剤１をポリオキシアルキレンアルキル（Ｃ１１−Ｃ１５）エーテル（製品名：ニューカルゲンＤ−１１１０ＤＩＲ、竹本油脂株式会社製、ＨＬＢ値：１３．８、木材防カビ性能向上剤３）０．２ｇに変更したこと以外は実施例１と同様にして行い、木材防カビ性能向上剤３を含有する着色した木材防カビ剤希釈液を２００ｇ得た。
【００４０】
実施例４（木材防カビ剤Ａの１．２％の希釈液に、木材防カビ性能向上剤４を０．１％添加した希釈液の調製）
実施例１において、木材防カビ性能向上剤１をポリオキシアルキレン２級アルキル（Ｃ１２−Ｃ１４）エーテル（製品名：ニューカルゲンＤ−１１０７ＳＰ３、竹本油脂株式会社製、ＨＬＢ値：１２．１、木材防カビ性能向上剤４）０．２ｇに変更したこと以外は実施例１と同様にして行い、木材防カビ性能向上剤４を含有する着色した木材防カビ剤希釈液を２００ｇ得た。
【００４１】
実施例５（木材防カビ剤Ａの１．２％の希釈液に、木材防カビ性能向上剤５を０．１％添加した希釈液の調製）
実施例１において、木材防カビ性能向上剤１をポリオキシエチレン２級アルキル（Ｃ１２−Ｃ１４）エーテル（製品名：ニューカルゲンＤ−１１０７Ｓ、竹本油脂株式会社製、ＨＬＢ値：１２．１、木材防カビ性能向上剤５）０．２ｇに変更したこと以外は実施例１と同様にして行い、木材防カビ性能向上剤５を含有する着色した木材防カビ剤希釈液を２００ｇ得た。
【００４２】
実施例６（木材防カビ剤Ａの１．２％の希釈液に、木材防カビ性能向上剤６を０．１％添加した希釈液の調製）
実施例１において、木材防カビ性能向上剤１をポリオキシエチレン化硬化ヒマシ油（製品名：ニューカルゲンＤ−２３０Ｋ、竹本油脂株式会社製、ＨＬＢ値：１２．０、木材防カビ性能向上剤６）０．２ｇに変更したこと以外は実施例１と同様にして行い、木材防カビ性能向上剤６を含有する着色した木材防カビ剤希釈液を２００ｇ得た。
【００４３】
実施例７（木材防カビ剤Ａの１．２％の希釈液に、木材防カビ性能向上剤７を０．１％添加した希釈液の調製）
実施例１において、木材防カビ性能向上剤１をポリオキシエチレン化硬化ヒマシ油（製品名：ニューカルゲンＤ−２４０Ｋ、竹本油脂株式会社製、ＨＬＢ値：１３．３．木材防カビ性能向上剤７）０．２ｇに変更したこと以外は実施例１と同様にして行い、木材防カビ性能向上剤７を含有する着色した木材防カビ剤希釈液を２００ｇ得た。
【００４４】
実施例８（木材防カビ剤Ａの１．２％の希釈液に、木材防カビ性能向上剤８を０．１％添加した希釈液の調製）
実施例１において、木材防カビ性能向上剤１をアルコキシル化アルコール（製品名：ＴＥＲＷＥＴ２４５、ＨＵＮＴＳＭＡＮ社製、ＨＬＢ値：１３．７、木材防カビ性能向上剤８）０．２ｇに変更したこと以外は実施例１と同様にして行い、木材防カビ性能向上剤８を含有する着色した木材防カビ剤希釈液を２００ｇ得た。
【００４５】
実施例９（木材防カビ剤Ａの１．２％の希釈液に、木材防カビ性能向上剤９を０．１％添加した希釈液の調製）
実施例１において、木材防カビ性能向上剤１をポリオキシエチレンラウリルメチルエステル（製品名：レオファットＬＡ−１１０Ｍ−９０Ｒ、ライオン株式会社製、ＨＬＢ値：１３．９、木材防カビ性能向上剤９）０．２ｇに変更したこと以外は実施例１と同様にして行い、木材防カビ性能向上剤９を含有する着色した木材防カビ剤希釈液を２００ｇ得た。
【００４６】
実施例１０（木材防カビ剤Ａの１．２％の希釈液に、木材防カビ性能向上剤１０を０．１％添加した希釈液の調製）
実施例１において、木材防カビ性能向上剤１をジアルキルスルホコハク酸ナトリウム塩（製品名：ニューカルゲンＥＰ−７０Ｇ、竹本油脂株式会社製、木材防カビ性能向上剤１０）０．２ｇに変更したこと以外は実施例１と同様にして行い、木材防カビ性能向上剤１０を含有する着色した木材防カビ剤希釈液を２００ｇ得た。
【００４７】
実施例１１（木材防カビ剤Ａの１．２％の希釈液に、木材防カビ性能向上剤１１を０．１％添加した希釈液の調製）
実施例１において、木材防カビ性能向上剤１をアルキルサルフェートナトリウム塩（製品名：ニューカルゲンＬＸ−Ｃ、竹本油脂株式会社製、木材防カビ性能向上剤１１）０．２ｇに変更したこと以外は実施例１と同様にして行い、木材防カビ性能向上剤１１を含有する着色した木材防カビ剤希釈液を２００ｇ得た。
【００４８】
実施例１２（木材防カビ剤Ａの１．２％の希釈液に、木材防カビ性能向上剤１２を０．１％添加した希釈液の調製）
実施例１において、木材防カビ性能向上剤１２としてアグロサーフＡＪ−１１００及びニューカルゲンＥＰ−７０Ｇを１：１で混合した液（木材防カビ性能向上剤１２）に変更したこと以外は実施例１と同様にして行い、木材防カビ性能向上剤１２を含有する着色した木材防カビ剤希釈液を２００ｇ得た。
【００４９】
実施例１３（木材防カビ剤Ａの１．２％の希釈液に、木材防カビ性能向上剤１３を０．１％添加した希釈液の調製）
実施例１において、木材防カビ性能向上剤１３としてアグロサーフＡＪ−１１００及びニューカルゲンＬＸ−Ｃを１：１で混合した液（木材防カビ性能向上剤１３）に変更したこと以外は実施例１と同様にして行い、木材防カビ性能向上剤１３を含有する着色した木材防カビ剤希釈液を２００ｇ得た。
【００５０】
実施例１４（木材防カビ剤Ａの１．２％の希釈液に、木材防カビ性能向上剤１４を０．１％添加した希釈液の調製）
実施例１において、木材防カビ性能向上剤１４としてニューカルゲンＤ−１１０７ＳＰ３及びニューカルゲンＥＰ−７０Ｇを１：１で混合した液（木材防カビ性能向上剤１４）に変更したこと以外は実施例１と同様にして行い、木材防カビ性能向上剤１４を含有する着色した木材防カビ剤希釈液を２００ｇ得た。
【００５１】
実施例１５（木材防カビ剤Ａの１．２％の希釈液に、木材防カビ性能向上剤１５を０．１％添加した希釈液の調製）
実施例１において、木材防カビ性能向上剤１５としてニューカルゲンＤ−１１０７ＳＰ３及びニューカルゲンＬＸ−Ｃを１：１で混合した液（木材防カビ性能向上剤１５）に変更したこと以外は実施例１と同様にして行い、木材防カビ性能向上剤１５を含有する着色した木材防カビ剤希釈液を２００ｇ得た。
【００５２】
実施例１６（木材防カビ剤Ａの１．２％の希釈液に、木材防カビ性能向上剤１６を０．１％添加した希釈液の調製）
実施例１において、木材防カビ性能向上剤１６としてニューカルゲンＤ−２３０Ｋ及びニューカルゲンＥＰ−７０Ｇを１：１で混合した液（木材防カビ性能向上剤１６）に変更したこと以外は実施例１と同様にして行い、木材防カビ性能向上剤１６を含有する着色した木材防カビ剤希釈液を２００ｇ得た。
【００５３】
実施例１７（木材防カビ剤Ａの１．２％の希釈液に、木材防カビ性能向上剤１７を０．１％添加した希釈液の調製）
実施例１において、木材防カビ性能向上剤１７としてニューカルゲンＤ−２３０Ｋ及びニューカルゲンＬＸ−Ｃを１：１で混合した液（木材防カビ性能向上剤１７）に変更したこと以外は実施例１と同様にして行い、木材防カビ性能向上剤１７を含有する着色した木材防カビ剤希釈液を２００ｇ得た。
【００５４】
実施例１８（木材防カビ剤Ｂ（有効成分：３−ヨード−２−プロピニルブチルカーバメート、４，５−ジクロロ−２−ｎ−オクチル−４−イソチアゾリン−３−オン、２−［（チオシアノメチル）チオ］ベンゾチアゾール、メチル−２−ベンズイミダゾールカルバメート）の１．２％の希釈液に、木材防カビ性能向上剤１を０．１％添加した希釈液の調製）
実施例１において、木材防カビ剤Ａの代わりに木材防カビ剤Ｂを用いたこと以外は実施例１と同様にして行い、木材防カビ性能向上剤１を含有する着色した木材防カビ剤希釈液を２００ｇ得た。
【００５５】
実施例１９（木材防カビ剤Ｂの１．２％の希釈液に、木材防カビ性能向上剤２を０．１％添加した希釈液の調製）
実施例２において、木材防カビ剤Ａの代わりに木材防カビ剤Ｂを用いたこと以外は実施例２と同様にして行い、木材防カビ性能向上剤２を含有する着色した木材防カビ剤希釈液を２００ｇ得た。
【００５６】
実施例２０（木材防カビ剤Ｂの１．２％の希釈液に、木材防カビ性能向上剤３を０．１％添加した希釈液の調製）
実施例３において、木材防カビ剤Ａの代わりに木材防カビ剤Ｂを用いたこと以外は実施例３と同様にして行い、木材防カビ性能向上剤３を含有する着色した木材防カビ剤希釈液を２００ｇ得た。
【００５７】
実施例２１（木材防カビ剤Ｂの１．２％の希釈液に、木材防カビ性能向上剤４を０．１％添加した希釈液の調製）
実施例４において、木材防カビ剤Ａの代わりに木材防カビ剤Ｂを用いたこと以外は実施例４と同様にして行い、木材防カビ性能向上剤４を含有する着色した木材防カビ剤希釈液を２００ｇ得た。
【００５８】
実施例２２（木材防カビ剤Ｂの１．２％の希釈液に、木材防カビ性能向上剤５を０．１％添加した希釈液の調製）
実施例５において、木材防カビ剤Ａの代わりに木材防カビ剤Ｂを用いたこと以外は実施例５と同様にして行い、木材防カビ性能向上剤５を含有する着色した木材防カビ剤希釈液を２００ｇ得た。
【００５９】
実施例２３（木材防カビ剤Ｂの１．２％の希釈液に、木材防カビ性能向上剤６を０．１％添加した希釈液の調製）
実施例６において、木材防カビ剤Ａの代わりに木材防カビ剤Ｂを用いたこと以外は実施例６と同様にして行い、木材防カビ性能向上剤６を含有する着色した木材防カビ剤希釈液を２００ｇ得た。
【００６０】
実施例２４（木材防カビ剤Ｂの１．２％の希釈液に、木材防カビ性能向上剤７を０．１％添加した希釈液の調製）
実施例７において、木材防カビ剤Ａの代わりに木材防カビ剤Ｂを用いたこと以外は実施例７と同様にして行い、木材防カビ性能向上剤７を含有する着色した木材防カビ剤希釈液を２００ｇ得た。
【００６１】
実施例２５（木材防カビ剤Ｂの１．２％の希釈液に、木材防カビ性能向上剤８を０．１％添加した希釈液の調製）
実施例８において、木材防カビ剤Ａの代わりに木材防カビ剤Ｂを用いたこと以外は実施例８と同様にして行い、木材防カビ性能向上剤８を含有する着色した木材防カビ剤希釈液を２００ｇ得た。
【００６２】
実施例２６（木材防カビ剤Ｂの１．２％の希釈液に、木材防カビ性能向上剤９を０．１％添加した希釈液の調製）
実施例９において、木材防カビ剤Ａの代わりに木材防カビ剤Ｂを用いたこと以外は実施例９と同様にして行い、木材防カビ性能向上剤９を含有する着色した木材防カビ剤希釈液を２００ｇ得た。
【００６３】
実施例２７（木材防カビ剤Ｂの１．２％の希釈液に、木材防カビ性能向上剤１０を０．１％添加した希釈液の調製）
実施例１０において、木材防カビ剤Ａの代わりに木材防カビ剤Ｂを用いたこと以外は実施例１０と同様にして行い、木材防カビ性能向上剤１０を含有する着色した木材防カビ剤希釈液を２００ｇ得た。
【００６４】
実施例２８（木材防カビ剤Ｂの１．２％の希釈液に、木材防カビ性能向上剤１１を０．１％添加した希釈液の調製）
実施例１１において、木材防カビ剤Ａの代わりに木材防カビ剤Ｂを用いたこと以外は実施例１１と同様にして行い、木材防カビ性能向上剤１１を含有する着色した木材防カビ剤希釈液を２００ｇ得た。
【００６５】
実施例２９（木材防カビ剤Ｂの１．２％の希釈液に、木材防カビ性能向上剤１２を０．１％添加した希釈液の調製）
実施例１２において、木材防カビ剤Ａの代わりに木材防カビ剤Ｂを用いたこと以外は実施例１２と同様にして行い、木材防カビ性能向上剤１２を含有する着色した木材防カビ剤希釈液を２００ｇ得た。
【００６６】
実施例３０（木材防カビ剤Ｂの１．２％の希釈液に、木材防カビ性能向上剤１３を０．１％添加した希釈液の調製）
実施例１３において、木材防カビ剤Ａの代わりに木材防カビ剤Ｂを用いたこと以外は実施例１３と同様にして行い、木材防カビ性能向上剤１３を含有する着色した木材防カビ剤希釈液を２００ｇ得た。
【００６７】
実施例３１（木材防カビ剤Ｂの１．２％の希釈液に、木材防カビ性能向上剤１４を０．１％添加した希釈液の調製）
実施例１４において、木材防カビ剤Ａの代わりに木材防カビ剤Ｂを用いたこと以外は実施例１４と同様にして行い、木材防カビ性能向上剤１４を含有する着色した木材防カビ剤希釈液を２００ｇ得た。
【００６８】
実施例３２（木材防カビ剤Ｂの１．２％の希釈液に、木材防カビ性能向上剤１５を０．１％添加した希釈液の調製）
実施例１５において、木材防カビ剤Ａの代わりに木材防カビ剤Ｂを用いたこと以外は実施例１５と同様にして行い、木材防カビ性能向上剤１５を含有する着色した木材防カビ剤希釈液を２００ｇ得た。
【００６９】
実施例３３（木材防カビ剤Ｂの１．２％の希釈液に、木材防カビ性能向上剤１６を０．１％添加した希釈液の調製）
実施例１６において、木材防カビ剤Ａの代わりに木材防カビ剤Ｂを用いたこと以外は実施例１６と同様にして行い、木材防カビ性能向上剤１６を含有する着色した木材防カビ剤希釈液を２００ｇ得た。
【００７０】
実施例３４（木材防カビ剤Ｂの１．２％の希釈液に、木材防カビ性能向上剤１７を０．１％添加した希釈液の調製）
実施例１７において、木材防カビ剤Ａの代わりに木材防カビ剤Ｂを用いたこと以外は実施例１７と同様にして行い、木材防カビ性能向上剤１７を含有する着色した木材防カビ剤希釈液を２００ｇ得た。
【００７１】
実施例３５（木材防カビ剤Ｃ（有効成分：３−ヨード−２−プロピニルブチルカーバメート、４，５−ジクロロ−２−ｎ−オクチル−４−イソチアゾリン−３−オン、２−［（チオシアノメチル）チオ］ベンゾチアゾール、メチル−２−ベンズイミダゾールカルバメート、ポリヘキサメチレンビグアニジン塩酸塩）の１．２％の希釈液に、木材防カビ性能向上剤１を０．１％添加した希釈液の調製）
実施例１において、木材防カビ剤Ａの代わりに木材防カビ剤Ｃを用いたこと以外は実施例１と同様にして行い、木材防カビ性能向上剤１を含有する着色した木材防カビ剤希釈液を２００ｇ得た。
【００７２】
実施例３６（木材防カビ剤Ｃの１．２％の希釈液に、木材防カビ性能向上剤２を０．１％添加した希釈液の調製）
実施例２において、木材防カビ剤Ａの代わりに木材防カビ剤Ｃを用いたこと以外は実施例２と同様にして行い、木材防カビ性能向上剤２を含有する着色した木材防カビ剤希釈液を２００ｇ得た。
【００７３】
実施例３７（木材防カビ剤Ｃの１．２％の希釈液に、木材防カビ性能向上剤３を０．１％添加した希釈液の調製）
実施例３において、木材防カビ剤Ａの代わりに木材防カビ剤Ｃを用いたこと以外は実施例３と同様にして行い、木材防カビ性能向上剤３を含有する着色した木材防カビ剤希釈液を２００ｇ得た。
【００７４】
実施例３８（木材防カビ剤Ｃの１．２％の希釈液に、木材防カビ性能向上剤４を０．１％添加した希釈液の調製）
実施例４において、木材防カビ剤Ａの代わりに木材防カビ剤Ｃを用いたこと以外は実施例４と同様にして行い、木材防カビ性能向上剤４を含有する着色した木材防カビ剤希釈液を２００ｇ得た。
【００７５】
実施例３９（木材防カビ剤Ｃの１．２％の希釈液に、木材防カビ性能向上剤５を０．１％添加した希釈液の調製）
実施例５において、木材防カビ剤Ａの代わりに木材防カビ剤Ｃを用いたこと以外は実施例５と同様にして行い、木材防カビ性能向上剤５を含有する着色した木材防カビ剤希釈液を２００ｇ得た。
【００７６】
実施例４０（木材防カビ剤Ｃの１．２％の希釈液に、木材防カビ性能向上剤６を０．１％添加した希釈液の調製）
実施例６において、木材防カビ剤Ａの代わりに木材防カビ剤Ｃを用いたこと以外は実施例６と同様にして行い、木材防カビ性能向上剤６を含有する着色した木材防カビ剤希釈液を２００ｇ得た。
【００７７】
実施例４１（木材防カビ剤Ｃの１．２％の希釈液に、木材防カビ性能向上剤７を０．１％添加した希釈液の調製）
実施例７において、木材防カビ剤Ａの代わりに木材防カビ剤Ｃを用いたこと以外は実施例７と同様にして行い、木材防カビ性能向上剤７を含有する着色した木材防カビ剤希釈液を２００ｇ得た。
【００７８】
実施例４２（木材防カビ剤Ｃの１．２％の希釈液に、木材防カビ性能向上剤８を０．１％添加した希釈液の調製）
実施例８において、木材防カビ剤Ａの代わりに木材防カビ剤Ｃを用いたこと以外は実施例８と同様にして行い、木材防カビ性能向上剤８を含有する着色した木材防カビ剤希釈液を２００ｇ得た。
【００７９】
実施例４３（木材防カビ剤Ｃの１．２％の希釈液に、木材防カビ性能向上剤９を０．１％添加した希釈液の調製）
実施例９において、木材防カビ剤Ａの代わりに木材防カビ剤Ｃを用いたこと以外は実施例９と同様にして行い、木材防カビ性能向上剤９を含有する着色した木材防カビ剤希釈液を２００ｇ得た。
【００８０】
実施例４４（木材防カビ剤Ｃの１．２％の希釈液に、木材防カビ性能向上剤１０を０．１％添加した希釈液の調製）
実施例１０において、木材防カビ剤Ａの代わりに木材防カビ剤Ｃを用いたこと以外は実施例１０と同様にして行い、木材防カビ性能向上剤１０を含有する着色した木材防カビ剤希釈液を２００ｇ得た。
【００８１】
実施例４５（木材防カビ剤Ｃの１．２％の希釈液に、木材防カビ性能向上剤１１を０．１％添加した希釈液の調製）
実施例１１において、木材防カビ剤Ａの代わりに木材防カビ剤Ｃを用いたこと以外は実施例１１と同様にして行い、木材防カビ性能向上剤１１を含有する着色した木材防カビ剤希釈液を２００ｇ得た。
【００８２】
実施例４６（木材防カビ剤Ｃの１．２％の希釈液に、木材防カビ性能向上剤１２を０．１％添加した希釈液の調製）
実施例１２において、木材防カビ剤Ａの代わりに木材防カビ剤Ｃを用いたこと以外は実施例１２と同様にして行い、木材防カビ性能向上剤１２を含有する着色した木材防カビ剤希釈液を２００ｇ得た。
【００８３】
実施例４７（木材防カビ剤Ｃの１．２％の希釈液に、木材防カビ性能向上剤１３を０．１％添加した希釈液の調製）
実施例１３において、木材防カビ剤Ａの代わりに木材防カビ剤Ｃを用いたこと以外は実施例１３と同様にして行い、木材防カビ性能向上剤１３を含有する着色した木材防カビ剤希釈液を２００ｇ得た。
【００８４】
実施例４８（木材防カビ剤Ｃの１．２％の希釈液に、木材防カビ性能向上剤１４を０．１％添加した希釈液の調製）
実施例１４において、木材防カビ剤Ａの代わりに木材防カビ剤Ｃを用いたこと以外は実施例１４と同様にして行い、木材防カビ性能向上剤１４を含有する着色した木材防カビ剤希釈液を２００ｇ得た。
【００８５】
実施例４９（木材防カビ剤Ｃの１．２％の希釈液に、木材防カビ性能向上剤１５を０．１％添加した希釈液の調製）
実施例１５において、木材防カビ剤Ａの代わりに木材防カビ剤Ｃを用いたこと以外は実施例１５と同様にして行い、木材防カビ性能向上剤１５を含有する着色した木材防カビ剤希釈液を２００ｇ得た。
【００８６】
実施例５０（木材防カビ剤Ｃの１．２％の希釈液に、木材防カビ性能向上剤１６を０．１％添加した希釈液の調製）
実施例１６において、木材防カビ剤Ａの代わりに木材防カビ剤Ｃを用いたこと以外は実施例１６と同様にして行い、木材防カビ性能向上剤１６を含有する着色した木材防カビ希釈液を２００ｇ得た。
【００８７】
実施例５１（木材防カビ剤Ｃの１．２％の希釈液に、木材防カビ性能向上剤１７を０．１％添加した希釈液の調製）
実施例１７において、木材防カビ剤Ａの代わりに木材防カビ剤Ｃを用いたこと以外は実施例１７と同様にして行い、木材防カビ性能向上剤１７を含有する着色した木材防カビ希釈液を２００ｇ得た。
【００８８】
実施例５２（木材防カビ剤Ｄ（有効成分：３−ヨード−２−プロピニルブチルカーバメート、４，５−ジクロロ−２−ｎ−オクチル−４−イソチアゾリン−３−オン、２−［（チオシアノメチル）チオ］ベンゾチアゾール、メチル−２−ベンズイミダゾールカルバメート、ポリヘキサメチレングアニジンリン酸塩）の１．２％の希釈液に、木材防カビ性能向上剤１を０．１％添加した希釈液の調製）
実施例１において、木材防カビ剤Ａの代わりに木材防カビ剤Ｄを用いたこと以外は実施例１と同様にして行い、木材防カビ性能向上剤１を含有する着色した木材防カビ剤希釈液を２００ｇ得た。
【００８９】
実施例５３（木材防カビ剤Ｄの１．２％の希釈液に、木材防カビ性能向上剤２を０．１％添加した希釈液の調製）
実施例２において、木材防カビ剤Ａの代わりに木材防カビ剤Ｄを用いたこと以外は実施例２と同様にして行い、木材防カビ性能向上剤２を含有する着色した木材防カビ剤希釈液を２００ｇ得た。
【００９０】
実施例５４（木材防カビ剤Ｄの１．２％の希釈液に、木材防カビ性能向上剤３を０．１％添加した希釈液の調製）
実施例３において、木材防カビ剤Ａの代わりに木材防カビ剤Ｄを用いたこと以外は実施例３と同様にして行い、木材防カビ性能向上剤３を含有する着色した木材防カビ剤希釈液を２００ｇ得た。
【００９１】
実施例５５（木材防カビ剤Ｄの１．２％の希釈液に、木材防カビ性能向上剤４を０．１％添加した希釈液の調製）
実施例４において、木材防カビ剤Ａの代わりに木材防カビ剤Ｄを用いたこと以外は実施例４と同様にして行い、木材防カビ性能向上剤４を含有する着色した木材防カビ剤希釈液を２００ｇ得た。
【００９２】
実施例５６（木材防カビ剤Ｄの１．２％の希釈液に、木材防カビ性能向上剤５を０．１％添加した希釈液の調製）
実施例５において、木材防カビ剤Ａの代わりに木材防カビ剤Ｄを用いたこと以外は実施例５と同様にして行い、木材防カビ性能向上剤５を含有する着色した木材防カビ剤希釈液を２００ｇ得た。
【００９３】
実施例５７（木材防カビ剤Ｄの１．２％の希釈液に、木材防カビ性能向上剤６を０．１％添加した希釈液の調製）
実施例６において、木材防カビ剤Ａの代わりに木材防カビ剤Ｄを用いたこと以外は実施例６と同様にして行い、木材防カビ性能向上剤６を含有する着色した木材防カビ剤希釈液を２００ｇ得た。
【００９４】
実施例５８（木材防カビ剤Ｄの１．２％の希釈液に、木材防カビ性能向上剤７を０．１％添加した希釈液の調製）
実施例７において、木材防カビ剤Ａの代わりに木材防カビ剤Ｄを用いたこと以外は実施例７と同様にして行い、木材防カビ性能向上剤７を含有する着色した木材防カビ剤希釈液を２００ｇ得た。
【００９５】
実施例５９（木材防カビ剤Ｄの１．２％の希釈液に、木材防カビ性能向上剤８を０．１％添加した希釈液の調製）
実施例８において、木材防カビ剤Ａの代わりに木材防カビ剤Ｄを用いたこと以外は実施例８と同様にして行い、木材防カビ性能向上剤８を含有する着色した木材防カビ剤希釈液を２００ｇ得た。
【００９６】
実施例６０（木材防カビ剤Ｄの１．２％の希釈液に、木材防カビ性能向上剤９を０．１％添加した希釈液の調製）
実施例９において、木材防カビ剤Ａの代わりに木材防カビ剤Ｄを用いたこと以外は実施例９と同様にして行い、木材防カビ性能向上剤９を含有する着色した木材防カビ剤希釈液を２００ｇ得た。
【００９７】
実施例６１（木材防カビ剤Ｄの１．２％の希釈液に、木材防カビ性能向上剤１０を０．１％添加した希釈液の調製）
実施例１０において、木材防カビ剤Ａの代わりに木材防カビ剤Ｄを用いたこと以外は実施例１０と同様にして行い、木材防カビ性能向上剤１０を含有する着色した木材防カビ剤希釈液を２００ｇ得た。
【００９８】
実施例６２（木材防カビ剤Ｄの１．２％の希釈液に、木材防カビ性能向上剤１１を０．１％添加した希釈液の調製）
実施例１１において、木材防カビ剤Ａの代わりに木材防カビ剤Ｄを用いたこと以外は実施例１１と同様にして行い、木材防カビ性能向上剤１１を含有する着色した木材防カビ剤希釈液を２００ｇ得た。
【００９９】
実施例６３（木材防カビ剤Ｄの１．２％の希釈液に、木材防カビ性能向上剤１２を０．１％添加した希釈液の調製）
実施例１２において、木材防カビ剤Ａの代わりに木材防カビ剤Ｄを用いたこと以外は実施例１２と同様にして行い、木材防カビ性能向上剤１２を含有する着色した木材防カビ剤希釈液を２００ｇ得た。
【０１００】
実施例６４（木材防カビ剤Ｄの１．２％の希釈液に、木材防カビ性能向上剤１３を０．１％添加した希釈液の調製）
実施例１３において、木材防カビ剤Ａの代わりに木材防カビ剤Ｄを用いたこと以外は実施例１３と同様にして行い、木材防カビ性能向上剤１３を含有する着色した木材防カビ剤希釈液を２００ｇ得た。
【０１０１】
実施例６５（木材防カビ剤Ｄの１．２％の希釈液に、木材防カビ性能向上剤１４を０．１％添加した希釈液の調製）
実施例１４において、木材防カビ剤Ａの代わりに木材防カビ剤Ｄを用いたこと以外は実施例１４と同様にして行い、木材防カビ性能向上剤１４を含有する着色した木材防カビ剤希釈液を２００ｇ得た。
【０１０２】
実施例６６（木材防カビ剤Ｄの１．２％の希釈液に、木材防カビ性能向上剤１５を０．１％添加した希釈液の調製）
実施例１５において、木材防カビ剤Ａの代わりに木材防カビ剤Ｄを用いたこと以外は実施例１５と同様にして行い、木材防カビ性能向上剤１５を含有する着色した木材防カビ剤希釈液を２００ｇ得た。
【０１０３】
実施例６７（木材防カビ剤Ｄの１．２％の希釈液に、木材防カビ性能向上剤１６を０．１％添加した希釈液の調製）
実施例１６において、木材防カビ剤Ａの代わりに木材防カビ剤Ｄを用いたこと以外は実施例１６と同様にして行い、木材防カビ性能向上剤１６を含有する着色した木材防カビ剤希釈液を２００ｇ得た。
【０１０４】
実施例６８（木材防カビ剤Ｄの１．２％の希釈液に、木材防カビ性能向上剤１７を０．１％添加した希釈液の調製）
実施例１７において、木材防カビ剤Ａの代わりに木材防カビ剤Ｄを用いたこと以外は実施例１７と同様にして行い、木材防カビ性能向上剤１７を含有する着色した木材防カビ剤希釈液を２００ｇ得た。
【０１０５】
実施例６９（木材防カビ剤Ｅ（有効成分：メチル−２−ベンズイミダゾールカルバメート、２，３，５，６−テトラクロロ−４−（メチルスルホニル）ピリジン、テブコナゾール）の１．２％の希釈液に、木材防カビ性能向上剤１を０．１％添加した希釈液の調製）
実施例１において、木材防カビ剤Ａの代わりに木材防カビ剤Ｅを用いたこと以外は実施例１と同様にして行い、木材防カビ性能向上剤１を含有する着色した木材防カビ剤希釈液を２００ｇ得た。
【０１０６】
実施例７０（木材防カビ剤Ｅの１．２％の希釈液に、木材防カビ性能向上剤２を０．１％添加した希釈液の調製）
実施例２において、木材防カビ剤Ａの代わりに木材防カビ剤Ｅを用いたこと以外は実施例２と同様にして行い、木材防カビ性能向上剤２を含有する着色した木材防カビ剤希釈液を２００ｇ得た。
【０１０７】
実施例７１（木材防カビ剤Ｅの１．２％の希釈液に、木材防カビ性能向上剤３を０．１％添加した希釈液の調製）
実施例３において、木材防カビ剤Ａの代わりに木材防カビ剤Ｅを用いたこと以外は実施例３と同様にして行い、木材防カビ性能向上剤３を含有する着色した木材防カビ剤希釈液を２００ｇ得た。
【０１０８】
実施例７２（木材防カビ剤Ｅの１．２％の希釈液に、木材防カビ性能向上剤４を０．１％添加した希釈液の調製）
実施例４において、木材防カビ剤Ａの代わりに木材防カビ剤Ｅを用いたこと以外は実施例４と同様にして行い、木材防カビ性能向上剤４を含有する着色した木材防カビ剤希釈液を２００ｇ得た。
【０１０９】
実施例７３（木材防カビ剤Ｅの１．２％の希釈液に、木材防カビ性能向上剤５を０．１％添加した希釈液の調製）
実施例５において、木材防カビ剤Ａの代わりに木材防カビ剤Ｅを用いたこと以外は実施例５と同様にして行い、木材防カビ性能向上剤５を含有する着色した木材防カビ剤希釈液を２００ｇ得た。
【０１１０】
実施例７４（木材防カビ剤Ｅの１．２％の希釈液に、木材防カビ性能向上剤６を０．１％添加した希釈液の調製）
実施例６において、木材防カビ剤Ａの代わりに木材防カビ剤Ｅを用いたこと以外は実施例６と同様にして行い、木材防カビ性能向上剤６を含有する着色した木材防カビ剤希釈液を２００ｇ得た。
【０１１１】
実施例７５（木材防カビ剤Ｅの１．２％の希釈液に、木材防カビ性能向上剤７を０．１％添加した希釈液の調製）
実施例７において、木材防カビ剤Ａの代わりに木材防カビ剤Ｅを用いたこと以外は実施例７と同様にして行い、木材防カビ性能向上剤７を含有する着色した木材防カビ剤希釈液を２００ｇ得た。
【０１１２】
実施例７６（木材防カビ剤Ｅの１．２％の希釈液に、木材防カビ性能向上剤８を０．１％添加した希釈液の調製）
実施例８において、木材防カビ剤Ａの代わりに木材防カビ剤Ｅを用いたこと以外は実施例８と同様にして行い、木材防カビ性能向上剤８を含有する着色した木材防カビ剤希釈液を２００ｇ得た。
【０１１３】
実施例７７（木材防カビ剤Ｅの１．２％の希釈液に、木材防カビ性能向上剤９を０．１％添加した希釈液の調製）
実施例９において、木材防カビ剤Ａの代わりに木材防カビ剤Ｅを用いたこと以外は実施例９と同様にして行い、木材防カビ性能向上剤９を含有する着色した木材防カビ剤希釈液を２００ｇ得た。
【０１１４】
実施例７８（木材防カビ剤Ｅの１．２％の希釈液に、木材防カビ性能向上剤１０を０．１％添加した希釈液の調製）
実施例１０において、木材防カビ剤Ａの代わりに木材防カビ剤Ｅを用いたこと以外は実施例１０と同様にして行い、木材防カビ性能向上剤１０を含有する着色した木材防カビ剤希釈液を２００ｇ得た。
【０１１５】
実施例７９（木材防カビ剤Ｅの１．２％の希釈液に、木材防カビ性能向上剤１１を０．１％添加した希釈液の調製）
実施例１１において、木材防カビ剤Ａの代わりに木材防カビ剤Ｅを用いたこと以外は実施例１１と同様にして行い、木材防カビ性能向上剤１１を含有する着色した木材防カビ剤希釈液を２００ｇ得た。
【０１１６】
実施例８０（木材防カビ剤Ｅの１．２％の希釈液に、木材防カビ性能向上剤１２を０．１％添加した希釈液の調製）
実施例１２において、木材防カビ剤Ａの代わりに木材防カビ剤Ｅを用いたこと以外は実施例１２と同様にして行い、木材防カビ性能向上剤１２を含有する着色した木材防カビ剤希釈液を２００ｇ得た。
【０１１７】
実施例８１（木材防カビ剤Ｅの１．２％の希釈液に、木材防カビ性能向上剤１３を０．１％添加した希釈液の調製）
実施例１３において、木材防カビ剤Ａの代わりに木材防カビ剤Ｅを用いたこと以外は実施例１３と同様にして行い、木材防カビ性能向上剤１３を含有する着色した木材防カビ剤希釈液を２００ｇ得た。
【０１１８】
実施例８２（木材防カビ剤Ｅの１．２％の希釈液に、木材防カビ性能向上剤１４を０．１％添加した希釈液の調製）
実施例１４において、木材防カビ剤Ａの代わりに木材防カビ剤Ｅを用いたこと以外は実施例１４と同様にして行い、木材防カビ性能向上剤１４を含有する着色した木材防カビ剤希釈液を２００ｇ得た。
【０１１９】
実施例８３（木材防カビ剤Ｅの１．２％の希釈液に、木材防カビ性能向上剤１５を０．１％添加した希釈液の調製）
実施例１５において、木材防カビ剤Ａの代わりに木材防カビ剤Ｅを用いたこと以外は実施例１５と同様にして行い、木材防カビ性能向上剤１５を含有する着色した木材防カビ剤希釈液を２００ｇ得た。
【０１２０】
実施例８４（木材防カビ剤Ｅの１．２％の希釈液に、木材防カビ性能向上剤１６を０．１％添加した希釈液の調製）
実施例１６において、木材防カビ剤Ａの代わりに木材防カビ剤Ｅを用いたこと以外は実施例１６と同様にして行い、木材防カビ性能向上剤１６を含有する着色した木材防カビ剤希釈液を２００ｇ得た。
【０１２１】
実施例８５（木材防カビ剤Ｅの１．２％の希釈液に、木材防カビ性能向上剤１７を０．１％添加した希釈液の調製）
実施例１７において、木材防カビ剤Ａの代わりに木材防カビ剤Ｅを用いたこと以外は実施例１７と同様にして行い、木材防カビ性能向上剤１７を含有する着色した木材防カビ剤希釈液を２００ｇ得た。
【０１２２】
実施例８６（木材防カビ剤Ｆ（有効成分：３−ヨード−２−プロピニルブチルカーバメート、２−ｎ−オクチル−４−イソチアゾリン−３−オン）の１．２％の希釈液に、木材防カビ性能向上剤１を０．１％添加した希釈液の調製）
実施例１において、木材防カビ剤Ａの代わりに木材防カビ剤Ｆを用いたこと以外は実施例１と同様にして行い、木材防カビ性能向上剤１を含有する着色した木材防カビ剤希釈液を２００ｇ得た。
【０１２３】
実施例８７（木材防カビ剤Ｆの１．２％の希釈液に、木材防カビ性能向上剤２を０．１％添加した希釈液の調製）
実施例２において、木材防カビ剤Ａの代わりに木材防カビ剤Ｆを用いたこと以外は実施例２と同様にして行い、木材防カビ性能向上剤２を含有する着色した木材防カビ剤希釈液を２００ｇ得た。
【０１２４】
実施例８８（木材防カビ剤Ｆの１．２％の希釈液に、木材防カビ性能向上剤３を０．１％添加した希釈液の調製）
実施例３において、木材防カビ剤Ａの代わりに木材防カビ剤Ｆを用いたこと以外は実施例３と同様にして行い、木材防カビ性能向上剤３を含有する着色した木材防カビ剤希釈液を２００ｇ得た。
【０１２５】
実施例８９（木材防カビ剤Ｆの１．２％の希釈液に、木材防カビ性能向上剤４を０．１％添加した希釈液の調製）
実施例４において、木材防カビ剤Ａの代わりに木材防カビ剤Ｆを用いたこと以外は実施例４と同様にして行い、木材防カビ性能向上剤４を含有する着色した木材防カビ剤希釈液を２００ｇ得た。
【０１２６】
実施例９０（木材防カビ剤Ｆの１．２％の希釈液に、木材防カビ性能向上剤５を０．１％添加した希釈液の調製）
実施例５において、木材防カビ剤Ａの代わりに木材防カビ剤Ｆを用いたこと以外は実施例５と同様にして行い、木材防カビ性能向上剤５を含有する着色した木材防カビ剤希釈液を２００ｇ得た。
【０１２７】
実施例９１（木材防カビ剤Ｆの１．２％の希釈液に、木材防カビ性能向上剤６を０．１％添加した希釈液の調製）
実施例６において、木材防カビ剤Ａの代わりに木材防カビ剤Ｆを用いたこと以外は実施例６と同様にして行い、木材防カビ性能向上剤６を含有する着色した木材防カビ剤希釈液を２００ｇ得た。
【０１２８】
実施例９２（木材防カビ剤Ｆの１．２％の希釈液に、木材防カビ性能向上剤７を０．１％添加した希釈液の調製）
実施例７において、木材防カビ剤Ａの代わりに木材防カビ剤Ｆを用いたこと以外は実施例７と同様にして行い、木材防カビ性能向上剤７を含有する着色した木材防カビ剤希釈液を２００ｇ得た。
【０１２９】
実施例９３（木材防カビ剤Ｆの１．２％の希釈液に、木材防カビ性能向上剤８を０．１％添加した希釈液の調製）
実施例８において、木材防カビ剤Ａの代わりに木材防カビ剤Ｆを用いたこと以外は実施例８と同様にして行い、木材防カビ性能向上剤８を含有する着色した木材防カビ剤希釈液を２００ｇ得た。
【０１３０】
実施例９４（木材防カビ剤Ｆの１．２％の希釈液に、木材防カビ性能向上剤９を０．１％添加した希釈液の調製）
実施例９において、木材防カビ剤Ａの代わりに木材防カビ剤Ｆを用いたこと以外は実施例９と同様にして行い、木材防カビ性能向上剤９を含有する着色した木材防カビ剤希釈液を２００ｇ得た。
【０１３１】
実施例９５（木材防カビ剤Ｆの１．２％の希釈液に、木材防カビ性能向上剤１０を０．１％添加した希釈液の調製）
実施例１０において、木材防カビ剤Ａの代わりに木材防カビ剤Ｆを用いたこと以外は実施例１０と同様にして行い、木材防カビ性能向上剤１０を含有する着色した木材防カビ剤希釈液を２００ｇ得た。
【０１３２】
実施例９６（木材防カビ剤Ｆの１．２％の希釈液に、木材防カビ性能向上剤１１を０．１％添加した希釈液の調製）
実施例１１において、木材防カビ剤Ａの代わりに木材防カビ剤Ｆを用いたこと以外は実施例１１と同様にして行い、木材防カビ性能向上剤１１を含有する着色した木材防カビ剤希釈液を２００ｇ得た。
【０１３３】
実施例９７（木材防カビ剤Ｆの１．２％の希釈液に、木材防カビ性能向上剤１２を０．１％添加した希釈液の調製）
実施例１２において、木材防カビ剤Ａの代わりに木材防カビ剤Ｆを用いたこと以外は実施例１２と同様にして行い、木材防カビ性能向上剤１２を含有する着色した木材防カビ剤希釈液を２００ｇ得た。
【０１３４】
実施例９８（木材防カビ剤Ｆの１．２％の希釈液に、木材防カビ性能向上剤１３を０．１％添加した希釈液の調製）
実施例１３において、木材防カビ剤Ａの代わりに木材防カビ剤Ｆを用いたこと以外は実施例１３と同様にして行い、木材防カビ性能向上剤１３を含有する着色した木材防カビ剤希釈液を２００ｇ得た。
【０１３５】
実施例９９（木材防カビ剤Ｆの１．２％の希釈液に、木材防カビ性能向上剤１４を０．１％添加した希釈液の調製）
実施例１４において、木材防カビ剤Ａの代わりに木材防カビ剤Ｆを用いたこと以外は実施例１４と同様にして行い、木材防カビ性能向上剤１４を含有する着色した木材防カビ剤希釈液を２００ｇ得た。
【０１３６】
実施例１００（木材防カビ剤Ｆの１．２％の希釈液に、木材防カビ性能向上剤１５を０．１％添加した希釈液の調製）
実施例１５において、木材防カビ剤Ａの代わりに木材防カビ剤Ｆを用いたこと以外は実施例１５と同様にして行い、木材防カビ性能向上剤１５を含有する着色した木材防カビ剤希釈液を２００ｇ得た。
【０１３７】
実施例１０１（木材防カビ剤Ｆの１．２％の希釈液に、木材防カビ性能向上剤１６を０．１％添加した希釈液の調製）
実施例１６において、木材防カビ剤Ａの代わりに木材防カビ剤Ｆを用いたこと以外は実施例１６と同様にして行い、木材防カビ性能向上剤１６を含有する着色した木材防カビ剤希釈液を２００ｇ得た。
【０１３８】
実施例１０２（木材防カビ剤Ｆの１．２％の希釈液に、木材防カビ性能向上剤１７を０．１％添加した希釈液の調製）
実施例１７において、木材防カビ剤Ａの代わりに木材防カビ剤Ｆを用いたこと以外は実施例１７と同様にして行い、木材防カビ性能向上剤１７を含有する着色した木材防カビ剤希釈液を２００ｇ得た。
【０１３９】
実施例１０３（木材防カビ剤Ｇ（有効成分：メチル−２−ベンズイミダゾールカルバメート、Ｎ−ｎ−ブチル−１，２−ベンツイソチアゾリン−３−オン、３−ヨード−２−プロピニルブチルカーバメート、２−［（チオシアノメチル）チオ］ベンゾチアゾール）の１．２％の希釈液に、木材防カビ性能向上剤１を０．１％添加した希釈液の調製）
実施例１において、木材防カビ剤Ａの代わりに木材防カビ剤Ｇを用いたこと以外は実施例１と同様にして行い、木材防カビ性能向上剤１を含有する着色した木材防カビ剤希釈液を２００ｇ得た。
【０１４０】
実施例１０４（木材防カビ剤Ｇの１．２％の希釈液に、木材防カビ性能向上剤２を０．１％添加した希釈液の調製）
実施例２において、木材防カビ剤Ａの代わりに木材防カビ剤Ｇを用いたこと以外は実施例２と同様にして行い、木材防カビ性能向上剤２を含有する着色した木材防カビ剤希釈液を２００ｇ得た。
【０１４１】
実施例１０５（木材防カビ剤Ｇの１．２％の希釈液に、木材防カビ性能向上剤３を０．１％添加した希釈液の調製）
実施例３において、木材防カビ剤Ａの代わりに木材防カビ剤Ｇを用いたこと以外は実施例３と同様にして行い、木材防カビ性能向上剤３を含有する着色した木材防カビ剤希釈液を２００ｇ得た。
【０１４２】
実施例１０６（木材防カビ剤Ｇの１．２％の希釈液に、木材防カビ性能向上剤４を０．１％添加した希釈液の調製）
実施例４において、木材防カビ剤Ａの代わりに木材防カビ剤Ｇを用いたこと以外は実施例４と同様にして行い、木材防カビ性能向上剤４を含有する着色した木材防カビ剤希釈液を２００ｇ得た。
【０１４３】
実施例１０７（木材防カビ剤Ｇの１．２％の希釈液に、木材防カビ性能向上剤５を０．１％添加した希釈液の調製）
実施例５において、木材防カビ剤Ａの代わりに木材防カビ剤Ｇを用いたこと以外は実施例５と同様にして行い、木材防カビ性能向上剤５を含有する着色した木材防カビ剤希釈液を２００ｇ得た。
【０１４４】
実施例１０８（木材防カビ剤Ｇの１．２％の希釈液に、木材防カビ性能向上剤６を０．１％添加した希釈液の調製）
実施例６において、木材防カビ剤Ａの代わりに木材防カビ剤Ｇを用いたこと以外は実施例６と同様にして行い、木材防カビ性能向上剤６を含有する着色した木材防カビ剤希釈液を２００ｇ得た。
【０１４５】
実施例１０９（木材防カビ剤Ｇの１．２％の希釈液に、木材防カビ性能向上剤７を０．１％添加した希釈液の調製）
実施例７において、木材防カビ剤Ａの代わりに木材防カビ剤Ｇを用いたこと以外は実施例７と同様にして行い、木材防カビ性能向上剤７を含有する着色した木材防カビ剤希釈液を２００ｇ得た。
【０１４６】
実施例１１０（木材防カビ剤Ｇの１．２％の希釈液に、木材防カビ性能向上剤８を０．１％添加した希釈液の調製）
実施例８において、木材防カビ剤Ａの代わりに木材防カビ剤Ｇを用いたこと以外は実施例８と同様にして行い、木材防カビ性能向上剤８を含有する着色した木材防カビ剤希釈液を２００ｇ得た。
【０１４７】
実施例１１１（木材防カビ剤Ｇの１．２％の希釈液に、木材防カビ性能向上剤９を０．１％添加した希釈液の調製）
実施例９において、木材防カビ剤Ａの代わりに木材防カビ剤Ｇを用いたこと以外は実施例９と同様にして行い、木材防カビ性能向上剤９を含有する着色した木材防カビ剤希釈液を２００ｇ得た。
【０１４８】
実施例１１２（木材防カビ剤Ｇの１．２％の希釈液に、木材防カビ性能向上剤１０を０．１％添加した希釈液の調製）
実施例１０において、木材防カビ剤Ａの代わりに木材防カビ剤Ｇを用いたこと以外は実施例１０と同様にして行い、木材防カビ性能向上剤１０を含有する着色した木材防カビ剤希釈液を２００ｇ得た。
【０１４９】
実施例１１３（木材防カビ剤Ｇの１．２％の希釈液に、木材防カビ性能向上剤１１を０．１％添加した希釈液の調製）
実施例１１において、木材防カビ剤Ａの代わりに木材防カビ剤Ｇを用いたこと以外は実施例１１と同様にして行い、木材防カビ性能向上剤１１を含有する着色した木材防カビ剤希釈液を２００ｇ得た。
【０１５０】
実施例１１４（木材防カビ剤Ｇの１．２％の希釈液に、木材防カビ性能向上剤１２を０．１％添加した希釈液の調製）
実施例１２において、木材防カビ剤Ａの代わりに木材防カビ剤Ｇを用いたこと以外は実施例１２と同様にして行い、木材防カビ性能向上剤１２を含有する着色した木材防カビ剤希釈液を２００ｇ得た。
【０１５１】
実施例１１５（木材防カビ剤Ｇの１．２％の希釈液に、木材防カビ性能向上剤１３を０．１％添加した希釈液の調製）
実施例１３において、木材防カビ剤Ａの代わりに木材防カビ剤Ｇを用いたこと以外は実施例１３と同様にして行い、木材防カビ性能向上剤１３を含有する着色した木材防カビ剤希釈液を２００ｇ得た。
【０１５２】
実施例１１６（木材防カビ剤Ｇの１．２％の希釈液に、木材防カビ性能向上剤１４を０．１％添加した希釈液の調製）
実施例１４において、木材防カビ剤Ａの代わりに木材防カビ剤Ｇを用いたこと以外は実施例１４と同様にして行い、木材防カビ性能向上剤１４を含有する着色した木材防カビ剤希釈液を２００ｇ得た。
【０１５３】
実施例１１７（木材防カビ剤Ｇの１．２％の希釈液に、木材防カビ性能向上剤１５を０．１％添加した希釈液の調製）
実施例１５において、木材防カビ剤Ａの代わりに木材防カビ剤Ｇを用いたこと以外は実施例１５と同様にして行い、木材防カビ性能向上剤１５を含有する着色した木材防カビ剤希釈液を２００ｇ得た。
【０１５４】
実施例１１８（木材防カビ剤Ｇの１．２％の希釈液に、木材防カビ性能向上剤１６を０．１％添加した希釈液の調製）
実施例１６において、木材防カビ剤Ａの代わりに木材防カビ剤Ｇを用いたこと以外は実施例１６と同様にして行い、木材防カビ性能向上剤１６を含有する着色した木材防カビ剤希釈液を２００ｇ得た。
【０１５５】
実施例１１９（木材防カビ剤Ｇの１．２％の希釈液に、木材防カビ性能向上剤１７を０．１％添加した希釈液の調製）
実施例１７において、木材防カビ剤Ａの代わりに木材防カビ剤Ｇを用いたこと以外は実施例１７と同様にして行い、木材防カビ性能向上剤１７を含有する着色した木材防カビ剤希釈液を２００ｇ得た。
【０１５６】
実施例１２０（木材防カビ剤Ｈ（有効成分：ジデシルジメチルアンモニウムクロライド、プロピコナゾール）の１．２％の希釈液に、木材防カビ性能向上剤１を０．１％添加した希釈液の調製）
実施例１において、木材防カビ剤Ａの代わりに木材防カビ剤Ｈを用いたこと以外は実施例１と同様にして行い、木材防カビ性能向上剤１を含有する着色した木材防カビ剤希釈液を２００ｇ得た。
【０１５７】
実施例１２１（木材防カビ剤Ｈの１．２％の希釈液に、木材防カビ性能向上剤２を０．１％添加した希釈液の調製）
実施例２において、木材防カビ剤Ａの代わりに木材防カビ剤Ｈを用いたこと以外は実施例２と同様にして行い、木材防カビ性能向上剤２を含有する着色した木材防カビ剤希釈液を２００ｇ得た。
【０１５８】
実施例１２２（木材防カビ剤Ｈの１．２％の希釈液に、木材防カビ性能向上剤３を０．１％添加した希釈液の調製）
実施例３において、木材防カビ剤Ａの代わりに木材防カビ剤Ｈを用いたこと以外は実施例３と同様にして行い、木材防カビ性能向上剤３を含有する着色した木材防カビ剤希釈液を２００ｇ得た。
【０１５９】
実施例１２３（木材防カビ剤Ｈの１．２％の希釈液に、木材防カビ性能向上剤４を０．１％添加した希釈液の調製）
実施例４において、木材防カビ剤Ａの代わりに木材防カビ剤Ｈを用いたこと以外は実施例４と同様にして行い、木材防カビ性能向上剤４を含有する着色した木材防カビ剤希釈液を２００ｇ得た。
【０１６０】
実施例１２４（木材防カビ剤Ｈの１．２％の希釈液に、木材防カビ性能向上剤５を０．１％添加した希釈液の調製）
実施例５において、木材防カビ剤Ａの代わりに木材防カビ剤Ｈを用いたこと以外は実施例５と同様にして行い、木材防カビ性能向上剤５を含有する着色した木材防カビ剤希釈液を２００ｇ得た。
【０１６１】
実施例１２５（木材防カビ剤Ｈの１．２％の希釈液に、木材防カビ性能向上剤６を０．１％添加した希釈液の調製）
実施例６において、木材防カビ剤Ａの代わりに木材防カビ剤Ｈを用いたこと以外は実施例６と同様にして行い、木材防カビ性能向上剤６を含有する着色した木材防カビ剤希釈液を２００ｇ得た。
【０１６２】
実施例１２６（木材防カビ剤Ｈの１．２％の希釈液に、木材防カビ性能向上剤７を０．１％添加した希釈液の調製）
実施例７において、木材防カビ剤Ａの代わりに木材防カビ剤Ｈを用いたこと以外は実施例７と同様にして行い、木材防カビ性能向上剤７を含有する着色した木材防カビ剤希釈液を２００ｇ得た。
【０１６３】
実施例１２７（木材防カビ剤Ｈの１．２％の希釈液に、木材防カビ性能向上剤８を０．１％添加した希釈液の調製）
実施例８において、木材防カビ剤Ａの代わりに木材防カビ剤Ｈを用いたこと以外は実施例８と同様にして行い、木材防カビ性能向上剤８を含有する着色した木材防カビ剤希釈液を２００ｇ得た。
【０１６４】
実施例１２８（木材防カビ剤Ｈの１．２％の希釈液に、木材防カビ性能向上剤９を０．１％添加した希釈液の調製）
実施例９において、木材防カビ剤Ａの代わりに木材防カビ剤Ｈを用いたこと以外は実施例９と同様にして行い、木材防カビ性能向上剤９を含有する着色した木材防カビ剤希釈液を２００ｇ得た。
【０１６５】
実施例１２９（木材防カビ剤Ｈの１．２％の希釈液に、木材防カビ性能向上剤１０を０．１％添加した希釈液の調製）
実施例１０において、木材防カビ剤Ａの代わりに木材防カビ剤Ｈを用いたこと以外は実施例１０と同様にして行い、木材防カビ性能向上剤１０を含有する着色した木材防カビ剤希釈液を２００ｇ得た。
【０１６６】
実施例１３０（木材防カビ剤Ｈの１．２％の希釈液に、木材防カビ性能向上剤１１を０．１％添加した希釈液の調製）
実施例１１において、木材防カビ剤Ａの代わりに木材防カビ剤Ｈを用いたこと以外は実施例１１と同様にして行い、木材防カビ性能向上剤１１を含有する着色した木材防カビ剤希釈液を２００ｇ得た。
【０１６７】
実施例１３１（木材防カビ剤Ｈの１．２％の希釈液に、木材防カビ性能向上剤１２を０．１％添加した希釈液の調製）
実施例１２において、木材防カビ剤Ａの代わりに木材防カビ剤Ｈを用いたこと以外は実施例１２と同様にして行い、木材防カビ性能向上剤１２を含有する着色した木材防カビ剤希釈液を２００ｇ得た。
【０１６８】
実施例１３２（木材防カビ剤Ｈの１．２％の希釈液に、木材防カビ性能向上剤１３を０．１％添加した希釈液の調製）
実施例１３において、木材防カビ剤Ａの代わりに木材防カビ剤Ｈを用いたこと以外は実施例１３と同様にして行い、木材防カビ性能向上剤１３を含有する着色した木材防カビ剤希釈液を２００ｇ得た。
【０１６９】
実施例１３３（木材防カビ剤Ｈの１．２％の希釈液に、木材防カビ性能向上剤１４を０．１％添加した希釈液の調製）
実施例１４において、木材防カビ剤Ａの代わりに木材防カビ剤Ｈを用いたこと以外は実施例１４と同様にして行い、木材防カビ性能向上剤１４を含有する着色した木材防カビ剤希釈液を２００ｇ得た。
【０１７０】
実施例１３４（木材防カビ剤Ｈの１．２％の希釈液に、木材防カビ性能向上剤１５を０．１％添加した希釈液の調製）
実施例１５において、木材防カビ剤Ａの代わりに木材防カビ剤Ｈを用いたこと以外は実施例１５と同様にして行い、木材防カビ性能向上剤１５を含有する着色した木材防カビ剤希釈液を２００ｇ得た。
【０１７１】
実施例１３５（木材防カビ剤Ｈの１．２％の希釈液に、木材防カビ性能向上剤１６を０．１％添加した希釈液の調製）
実施例１６において、木材防カビ剤Ａの代わりに木材防カビ剤Ｈを用いたこと以外は実施例１６と同様にして行い、木材防カビ性能向上剤１６を含有する着色した木材防カビ剤希釈液を２００ｇ得た。
【０１７２】
実施例１３６（木材防カビ剤Ｈの１．２％の希釈液に、木材防カビ性能向上剤１７を０．１％添加した希釈液の調製）
実施例１７において、木材防カビ剤Ａの代わりに木材防カビ剤Ｈを用いたこと以外は実施例１７と同様にして行い、木材防カビ性能向上剤１７を含有する着色した木材防カビ剤希釈液を２００ｇ得た。
【０１７３】
実施例１３７（木材防カビ剤Ｉ（有効成分：２−（１，３−チアゾール−４−イル）−１Ｈ−ベンゾイミダゾール、１−（４−クロロフェニル）−３−ヨードプロパルギルホルマール）の１．２％の希釈液に、木材防カビ性能向上剤１を０．１％添加した希釈液の調製）
実施例１において、木材防カビ剤Ａの代わりに木材防カビ剤Ｉを用いたこと以外は実施例１と同様にして行い、木材防カビ性能向上剤１を含有する着色した木材防カビ剤希釈液を２００ｇ得た。
【０１７４】
実施例１３８（木材防カビ剤Ｉの１．２％の希釈液に、木材防カビ性能向上剤２を０．１％添加した希釈液の調製）
実施例２において、木材防カビ剤Ａの代わりに木材防カビ剤Ｉを用いたこと以外は実施例２と同様にして行い、木材防カビ性能向上剤２を含有する着色した木材防カビ剤希釈液を２００ｇ得た。
【０１７５】
実施例１３９（木材防カビ剤Ｉの１．２％の希釈液に、木材防カビ性能向上剤３を０．１％添加した希釈液の調製）
実施例３において、木材防カビ剤Ａの代わりに木材防カビ剤Ｉを用いたこと以外は実施例３と同様にして行い、木材防カビ性能向上剤３を含有する着色した木材防カビ剤希釈液を２００ｇ得た。
【０１７６】
実施例１４０（木材防カビ剤Ｉの１．２％の希釈液に、木材防カビ性能向上剤４を０．１％添加した希釈液の調製）
実施例４において、木材防カビ剤Ａの代わりに木材防カビ剤Ｉを用いたこと以外は実施例４と同様にして行い、木材防カビ性能向上剤４を含有する着色した木材防カビ剤希釈液を２００ｇ得た。
【０１７７】
実施例１４１（木材防カビ剤Ｉの１．２％の希釈液に、木材防カビ性能向上剤５を０．１％添加した希釈液の調製）
実施例５において、木材防カビ剤Ａの代わりに木材防カビ剤Ｉを用いたこと以外は実施例５と同様にして行い、木材防カビ性能向上剤５を含有する着色した木材防カビ剤希釈液を２００ｇ得た。
【０１７８】
実施例１４２（木材防カビ剤Ｉの１．２％の希釈液に、木材防カビ性能向上剤６を０．１％添加した希釈液の調製）
実施例６において、木材防カビ剤Ａの代わりに木材防カビ剤Ｉを用いたこと以外は実施例６と同様にして行い、木材防カビ性能向上剤６を含有する着色した木材防カビ剤希釈液を２００ｇ得た。
【０１７９】
実施例１４３（木材防カビ剤Ｉの１．２％の希釈液に、木材防カビ性能向上剤７を０．１％添加した希釈液の調製）
実施例７において、木材防カビ剤Ａの代わりに木材防カビ剤Ｉを用いたこと以外は実施例７と同様にして行い、木材防カビ性能向上剤７を含有する着色した木材防カビ剤希釈液を２００ｇ得た。
【０１８０】
実施例１４４（木材防カビ剤Ｉの１．２％の希釈液に、木材防カビ性能向上剤８を０．１％添加した希釈液の調製）
実施例８において、木材防カビ剤Ａの代わりに木材防カビ剤Ｉを用いたこと以外は実施例８と同様にして行い、木材防カビ性能向上剤８を含有する着色した木材防カビ剤希釈液を２００ｇ得た。
【０１８１】
実施例１４５（木材防カビ剤Ｉの１．２％の希釈液に、木材防カビ性能向上剤９を０．１％添加した希釈液の調製）
実施例９において、木材防カビ剤Ａの代わりに木材防カビ剤Ｉを用いたこと以外は実施例９と同様にして行い、木材防カビ性能向上剤９を含有する着色した木材防カビ剤希釈液を２００ｇ得た。
【０１８２】
実施例１４６（木材防カビ剤Ｉの１．２％の希釈液に、木材防カビ性能向上剤１０を０．１％添加した希釈液の調製）
実施例１０において、木材防カビ剤Ａの代わりに木材防カビ剤Ｉを用いたこと以外は実施例１０と同様にして行い、木材防カビ性能向上剤１０を含有する着色した木材防カビ剤希釈液を２００ｇ得た。
【０１８３】
実施例１４７（木材防カビ剤Ｉの１．２％の希釈液に、木材防カビ性能向上剤１１を０．１％添加した希釈液の調製）
実施例１１において、木材防カビ剤Ａの代わりに木材防カビ剤Ｉを用いたこと以外は実施例１１と同様にして行い、木材防カビ性能向上剤１１を含有する着色した木材防カビ剤希釈液を２００ｇ得た。
【０１８４】
実施例１４８（木材防カビ剤Ｉの１．２％の希釈液に、木材防カビ性能向上剤１２を０．１％添加した希釈液の調製）
実施例１２において、木材防カビ剤Ａの代わりに木材防カビ剤Ｉを用いたこと以外は実施例１２と同様にして行い、木材防カビ性能向上剤１２を含有する着色した木材防カビ剤希釈液を２００ｇ得た。
【０１８５】
実施例１４９（木材防カビ剤Ｉの１．２％の希釈液に、木材防カビ性能向上剤１３を０．１％添加した希釈液の調製）
実施例１３において、木材防カビ剤Ａの代わりに木材防カビ剤Ｉを用いたこと以外は実施例１３と同様にして行い、木材防カビ性能向上剤１３を含有する着色した木材防カビ剤希釈液を２００ｇ得た。
【０１８６】
実施例１５０（木材防カビ剤Ｉの１．２％の希釈液に、木材防カビ性能向上剤１４を０．１％添加した希釈液の調製）
実施例１４において、木材防カビ剤Ａの代わりに木材防カビ剤Ｉを用いたこと以外は実施例１４と同様にして行い、木材防カビ性能向上剤１４を含有する着色した木材防カビ剤希釈液を２００ｇ得た。
【０１８７】
実施例１５１（木材防カビ剤Ｉの１．２％の希釈液に、木材防カビ性能向上剤１５を０．１％添加した希釈液の調製）
実施例１５において、木材防カビ剤Ａの代わりに木材防カビ剤Ｉを用いたこと以外は実施例１５と同様にして行い、木材防カビ性能向上剤１５を含有する着色した木材防カビ剤希釈液を２００ｇ得た。
【０１８８】
実施例１５２（木材防カビ剤Ｉの１．２％の希釈液に、木材防カビ性能向上剤１６を０．１％添加した希釈液の調製）
実施例１６において、木材防カビ剤Ａの代わりに木材防カビ剤Ｉを用いたこと以外は実施例１６と同様にして行い、木材防カビ性能向上剤１６を含有する着色した木材防カビ剤希釈液を２００ｇ得た。
【０１８９】
実施例１５３（木材防カビ剤Ｉの１．２％の希釈液に、木材防カビ性能向上剤１７を０．１％添加した希釈液の調製）
実施例１７において、木材防カビ剤Ａの代わりに木材防カビ剤Ｉを用いたこと以外は実施例１７と同様にして行い、木材防カビ性能向上剤１７を含有する着色した木材防カビ剤希釈液を２００ｇ得た。
【０１９０】
実施例１５４（木材防カビ剤Ｊ（有効成分：メチル−２−ベンズイミダゾールカルバメート、２，４，５，６−テトラクロロイソフタロニトリル、オキシキノリン銅）の１．２％の希釈液に、木材防カビ性能向上剤１を０．１％添加した希釈液の調製）
実施例１において、木材防カビ剤Ａの代わりに木材防カビ剤Ｊを用いたこと以外は実施例１と同様にして行い、木材防カビ性能向上剤１を含有する着色した木材防カビ剤希釈液を２００ｇ得た。
【０１９１】
実施例１５５（木材防カビ剤Ｊの１．２％の希釈液に、木材防カビ性能向上剤２を０．１％添加した希釈液の調製）
実施例２において、木材防カビ剤Ａの代わりに木材防カビ剤Ｊを用いたこと以外は実施例２と同様にして行い、木材防カビ性能向上剤２を含有する着色した木材防カビ剤希釈液を２００ｇ得た。
【０１９２】
実施例１５６（木材防カビ剤Ｊの１．２％の希釈液に、木材防カビ性能向上剤３を０．１％添加した希釈液の調製）
実施例３において、木材防カビ剤Ａの代わりに木材防カビ剤Ｊを用いたこと以外は実施例３と同様にして行い、木材防カビ性能向上剤３を含有する着色した木材防カビ剤希釈液を２００ｇ得た。
【０１９３】
実施例１５７（木材防カビ剤Ｊの１．２％の希釈液に、木材防カビ性能向上剤４を０．１％添加した希釈液の調製）
実施例４において、木材防カビ剤Ａの代わりに木材防カビ剤Ｊを用いたこと以外は実施例４と同様にして行い、木材防カビ性能向上剤４を含有する着色した木材防カビ剤希釈液を２００ｇ得た。
【０１９４】
実施例１５８（木材防カビ剤Ｊの１．２％の希釈液に、木材防カビ性能向上剤５を０．１％添加した希釈液の調製）
実施例５において、木材防カビ剤Ａの代わりに木材防カビ剤Ｊを用いたこと以外は実施例５と同様にして行い、木材防カビ性能向上剤５を含有する着色した木材防カビ剤希釈液を２００ｇ得た。
【０１９５】
実施例１５９（木材防カビ剤Ｊの１．２％の希釈液に、木材防カビ性能向上剤６を０．１％添加した希釈液の調製）
実施例６において、木材防カビ剤Ａの代わりに木材防カビ剤Ｊを用いたこと以外は実施例６と同様にして行い、木材防カビ性能向上剤６を含有する着色した木材防カビ剤希釈液を２００ｇ得た。
【０１９６】
実施例１６０（木材防カビ剤Ｊの１．２％の希釈液に、木材防カビ性能向上剤７を０．１％添加した希釈液の調製）
実施例７において、木材防カビ剤Ａの代わりに木材防カビ剤Ｊを用いたこと以外は実施例７と同様にして行い、木材防カビ性能向上剤７を含有する着色した木材防カビ剤希釈液を２００ｇ得た。
【０１９７】
実施例１６１（木材防カビ剤Ｊの１．２％の希釈液に、木材防カビ性能向上剤８を０．１％添加した希釈液の調製）
実施例８において、木材防カビ剤Ａの代わりに木材防カビ剤Ｊを用いたこと以外は実施例８と同様にして行い、木材防カビ性能向上剤８を含有する着色した木材防カビ剤希釈液を２００ｇ得た。
【０１９８】
実施例１６２（木材防カビ剤Ｊの１．２％の希釈液に、木材防カビ性能向上剤９を０．１％添加した希釈液の調製）
実施例９において、木材防カビ剤Ａの代わりに木材防カビ剤Ｊを用いたこと以外は実施例９と同様にして行い、木材防カビ性能向上剤９を含有する着色した木材防カビ剤希釈液を２００ｇ得た。
【０１９９】
実施例１６３（木材防カビ剤Ｊの１．２％の希釈液に、木材防カビ性能向上剤１０を０．１％添加した希釈液の調製）
実施例１０において、木材防カビ剤Ａの代わりに木材防カビ剤Ｊを用いたこと以外は実施例１０と同様にして行い、木材防カビ性能向上剤１０を含有する着色した木材防カビ剤希釈液を２００ｇ得た。
【０２００】
実施例１６４（木材防カビ剤Ｊの１．２％の希釈液に、木材防カビ性能向上剤１１を０．１％添加した希釈液の調製）
実施例１１において、木材防カビ剤Ａの代わりに木材防カビ剤Ｊを用いたこと以外は実施例１１と同様にして行い、木材防カビ性能向上剤１１を含有する着色した木材防カビ剤希釈液を２００ｇ得た。
【０２０１】
実施例１６５（木材防カビ剤Ｊの１．２％の希釈液に、木材防カビ性能向上剤１２を０．１％添加した希釈液の調製）
実施例１２において、木材防カビ剤Ａの代わりに木材防カビ剤Ｊを用いたこと以外は実施例１２と同様にして行い、木材防カビ性能向上剤１２を含有する着色した木材防カビ剤希釈液を２００ｇ得た。
【０２０２】
実施例１６６（木材防カビ剤Ｊの１．２％の希釈液に、木材防カビ性能向上剤１３を０．１％添加した希釈液の調製）
実施例１３において、木材防カビ剤Ａの代わりに木材防カビ剤Ｊを用いたこと以外は実施例１３と同様にして行い、木材防カビ性能向上剤１３を含有する着色した木材防カビ剤希釈液を２００ｇ得た。
【０２０３】
実施例１６７（木材防カビ剤Ｊの１．２％の希釈液に、木材防カビ性能向上剤１４を０．１％添加した希釈液の調製）
実施例１４において、木材防カビ剤Ａの代わりに木材防カビ剤Ｊを用いたこと以外は実施例１４と同様にして行い、木材防カビ性能向上剤１４を含有する着色した木材防カビ剤希釈液を２００ｇ得た。
【０２０４】
実施例１６８（木材防カビ剤Ｊの１．２％の希釈液に、木材防カビ性能向上剤１５を０．１％添加した希釈液の調製）
実施例１５において、木材防カビ剤Ａの代わりに木材防カビ剤Ｊを用いたこと以外は実施例１５と同様にして行い、木材防カビ性能向上剤１５を含有する着色した木材防カビ剤希釈液を２００ｇ得た。
【０２０５】
実施例１６９（木材防カビ剤Ｊの１．２％の希釈液に、木材防カビ性能向上剤１６を０．１％添加した希釈液の調製）
実施例１６において、木材防カビ剤Ａの代わりに木材防カビ剤Ｊを用いたこと以外は実施例１６と同様にして行い、木材防カビ性能向上剤１６を含有する着色した木材防カビ剤希釈液を２００ｇ得た。
【０２０６】
実施例１７０（木材防カビ剤Ｊの１．２％の希釈液に、木材防カビ性能向上剤１７を０．１％添加した希釈液の調製）
実施例１７において、木材防カビ剤Ａの代わりに木材防カビ剤Ｊを用いたこと以外は実施例１７と同様にして行い、木材防カビ性能向上剤１７を含有する着色した木材防カビ剤希釈液を２００ｇ得た。
【０２０７】
比較例１
ガラス瓶に木材防カビ剤Ａ２．４ｇ、染料０．５ｇ、蒸留水１９７．１ｇを量りとった後、混合撹拌し、着色した木材防カビ剤希釈液を２００ｇ得た。
【０２０８】
比較例２
ガラス瓶に木材防カビ剤Ａ２．４ｇ、ポリエーテル変性オルガノシロキサン（製品名：ＫＦ−６４３、センカ株式会社製、ＨＬＢ値：１４．０）０．２ｇ、染料０．５ｇ、蒸留水１９６．９ｇを量りとった後、混合撹拌し、着色した木材防カビ剤希釈液を２００ｇ得た。
【０２０９】
比較例３
比較例２において、ＫＦ−６４３をソルビタンモノラウレート（製品名：ニューカルゲンＤ−９３１、竹本油脂株式会社製、ＨＬＢ値：８．６）に変更したこと以外は比較例２と同様にして行い、着色した木材防カビ剤希釈液を２００ｇ得た。
【０２１０】
比較例４
比較例２において、ＫＦ−６４３をソルビタンモノオレート（製品名：ニューカルゲンＤ−９３５、竹本油脂株式会社製、ＨＬＢ値：４．３）に変更したこと以外は比較例２と同様にして行い、着色した木材防カビ剤希釈液を２００ｇ得た。
【０２１１】
比較例５
比較例２において、ＫＦ−６４３をポリオキシエチレンソルビタンモノオレート（製品名：ニューカルゲンＤ−９４５、竹本油脂株式会社製、ＨＬＢ値：１５．０）に変更したこと以外は比較例２と同様にして行い、着色した木材防カビ剤希釈液を２００ｇ得た。
【０２１２】
比較例６
比較例２において、ＫＦ−６４３をポリオキシエチレン化硬化ヒマシ油（製品名：ニューカルゲンＤ−２０８Ｋ、竹本油脂株式会社製、ＨＬＢ値：６．０）に変更したこと以外は比較例２と同様にして行い、着色した木材防カビ剤希釈液を２００ｇ得た。
【０２１３】
比較例７
比較例２において、ＫＦ−６４３をポリオキシエチレン化硬化ヒマシ油（製品名：ニューカルゲンＤ−２２０Ｋ、竹本油脂株式会社製、ＨＬＢ値：１０．１）に変更したこと以外は比較例２と同様にして行い、着色した木材防カビ剤希釈液を２００ｇ得た。
【０２１４】
比較例８
比較例２において、ＫＦ−６４３をポリオキシアルキレンアリルフェニルエーテル（製品名：ニューカルゲンＣＰ−８０、竹本油脂株式会社製、ＨＬＢ値：１２．２）に変更したこと以外は比較例２と同様にして行い、着色した木材防カビ剤希釈液を２００ｇ得た。
【０２１５】
比較例９
比較例２において、ＫＦ−６４３をポリオキシアルキレンアリルフェニルエーテル（製品名：ニューカルゲンＣＰ−１２０、竹本油脂株式会社製、ＨＬＢ値：１３．２）に変更したこと以外は比較例２と同様にして行い、着色した木材防カビ剤希釈液を２００ｇ得た。
【０２１６】
比較例１０
比較例２において、ＫＦ−６４３をポリオキシアルキレンアリルフェニルエーテル（製品名：ニューカルゲンＣＰ−１５−２００、竹本油脂株式会社製、ＨＬＢ値：１５．１）に変更したこと以外は比較例２と同様にして行い、着色した木材防カビ剤希釈液を２００ｇ得た。
【０２１７】
比較例１１
比較例２において、ＫＦ−６４３をポリオキシエチレンアリルフェニルエーテル（製品名：ニューカルゲンＣ−１５０、竹本油脂株式会社製、ＨＬＢ値：１２．０）に変更したこと以外は比較例２と同様にして行い、着色した木材防カビ剤希釈液を２００ｇ得た。
【０２１８】
比較例１２
比較例２において、ＫＦ−６４３をポリオキシエチレンアルキル（Ｃ１３）エーテル（製品名：ニューカルゲンＤ−１２０３、竹本油脂株式会社、ＨＬＢ値：８．０）に変更したこと以外は比較例２と同様にして行い、着色した木材防カビ剤希釈液を２００ｇ得た。
【０２１９】
比較例１３
比較例１において、木材防カビ剤Ａの代わりに木材防カビ剤Ｂを用いたこと以外は比較例１と同様にして行い、着色した木材防カビ剤希釈液を２００ｇ得た。
【０２２０】
比較例１４
比較例２において、木材防カビ剤Ａの代わりに木材防カビ剤Ｂを用いたこと以外は比較例２と同様にして行い、着色した木材防カビ剤希釈液を２００ｇ得た。
【０２２１】
比較例１５
比較例３において、木材防カビ剤Ａの代わりに木材防カビ剤Ｂを用いたこと以外は比較例３と同様にして行い、着色した木材防カビ剤希釈液を２００ｇ得た。
【０２２２】
比較例１６
比較例４において、木材防カビ剤Ａの代わりに木材防カビ剤Ｂを用いたこと以外は比較例４と同様にして行い、着色した木材防カビ剤希釈液を２００ｇ得た。
【０２２３】
比較例１７
比較例５において、木材防カビ剤Ａの代わりに木材防カビ剤Ｂを用いたこと以外は比較例５と同様にして行い、着色した木材防カビ剤希釈液を２００ｇ得た。
【０２２４】
比較例１８
比較例６において、木材防カビ剤Ａの代わりに木材防カビ剤Ｂを用いたこと以外は比較例６と同様にして行い、着色した木材防カビ剤希釈液を２００ｇ得た。
【０２２５】
比較例１９
比較例７において、木材防カビ剤Ａの代わりに木材防カビ剤Ｂを用いたこと以外は比較例７と同様にして行い、着色した木材防カビ剤希釈液を２００ｇ得た。
【０２２６】
比較例２０
比較例８において、木材防カビ剤Ａの代わりに木材防カビ剤Ｂを用いたこと以外は比較例８と同様にして行い、着色した木材防カビ剤希釈液を２００ｇ得た。
【０２２７】
比較例２１
比較例９において、木材防カビ剤Ａの代わりに木材防カビ剤Ｂを用いたこと以外は比較例９と同様にして行い、着色した木材防カビ剤希釈液を２００ｇ得た。
【０２２８】
比較例２２
比較例１０において、木材防カビ剤Ａの代わりに木材防カビ剤Ｂを用いたこと以外は比較例１０と同様にして行い、着色した木材防カビ剤希釈液を２００ｇ得た。
【０２２９】
比較例２３
比較例１１において、木材防カビ剤Ａの代わりに木材防カビ剤Ｂを用いたこと以外は比較例１１と同様にして行い、着色した木材防カビ剤希釈液を２００ｇ得た。
【０２３０】
比較例２４
比較例１２において、木材防カビ剤Ａの代わりに木材防カビ剤Ｂを用いたこと以外は比較例１２と同様にして行い、着色した木材防カビ剤希釈液を２００ｇ得た。
【０２３１】
比較例２５
比較例１において、木材防カビ剤Ａの代わりに木材防カビ剤Ｃを用いたこと以外は比較例１と同様にして行い、着色した木材防カビ剤希釈液を２００ｇ得た。
【０２３２】
比較例２６
比較例２において、木材防カビ剤Ａの代わりに木材防カビ剤Ｃを用いたこと以外は比較例２と同様にして行い、着色した木材防カビ剤希釈液を２００ｇ得た。
【０２３３】
比較例２７
比較例３において、木材防カビ剤Ａの代わりに木材防カビ剤Ｃを用いたこと以外は比較例３と同様にして行い、着色した木材防カビ剤希釈液を２００ｇ得た。
【０２３４】
比較例２８
比較例４において、木材防カビ剤Ａの代わりに木材防カビ剤Ｃを用いたこと以外は比較例４と同様にして行い、着色した木材防カビ剤希釈液を２００ｇ得た。
【０２３５】
比較例２９
比較例５において、木材防カビ剤Ａの代わりに木材防カビ剤Ｃを用いたこと以外は比較例５と同様にして行い、着色した木材防カビ剤希釈液を２００ｇ得た。
【０２３６】
比較例３０
比較例６において、木材防カビ剤Ａの代わりに木材防カビ剤Ｃを用いたこと以外は比較例６と同様にして行い、着色した木材防カビ剤希釈液を２００ｇ得た。
【０２３７】
比較例３１
比較例７において、木材防カビ剤Ａの代わりに木材防カビ剤Ｃを用いたこと以外は比較例７と同様にして行い、着色した木材防カビ剤希釈液を２００ｇ得た。
【０２３８】
比較例３２
比較例８において、木材防カビ剤Ａの代わりに木材防カビ剤Ｃを用いたこと以外は比較例８と同様にして行い、着色した木材防カビ剤希釈液を２００ｇ得た。
【０２３９】
比較例３３
比較例９において、木材防カビ剤Ａの代わりに木材防カビ剤Ｃを用いたこと以外は比較例９と同様にして行い、着色した木材防カビ剤希釈液を２００ｇ得た。
【０２４０】
比較例３４
比較例１０において、木材防カビ剤Ａの代わりに木材防カビ剤Ｃを用いたこと以外は比較例１０と同様にして行い、着色した木材防カビ剤希釈液を２００ｇ得た。
【０２４１】
比較例３５
比較例１１において、木材防カビ剤Ａの代わりに木材防カビ剤Ｃを用いたこと以外は比較例１１と同様にして行い、着色した木材防カビ剤希釈液を２００ｇ得た。
【０２４２】
比較例３６
比較例１２において、木材防カビ剤Ａの代わりに木材防カビ剤Ｃを用いたこと以外は比較例１２と同様にして行い、着色した木材防カビ剤希釈液を２００ｇ得た。
【０２４３】
比較例３７
比較例１において、木材防カビ剤Ａの代わりに木材防カビ剤Ｄを用いたこと以外は比較例１と同様にして行い、着色した木材防カビ剤希釈液を２００ｇ得た。
【０２４４】
比較例３８
比較例２において、木材防カビ剤Ａの代わりに木材防カビ剤Ｄを用いたこと以外は比較例２と同様にして行い、着色した木材防カビ剤希釈液を２００ｇ得た。
【０２４５】
比較例３９
比較例３において、木材防カビ剤Ａの代わりに木材防カビ剤Ｄを用いたこと以外は比較例３と同様にして行い、着色した木材防カビ剤希釈液を２００ｇ得た。
【０２４６】
比較例４０
比較例４において、木材防カビ剤Ａの代わりに木材防カビ剤Ｄを用いたこと以外は比較例４と同様にして行い、着色した木材防カビ剤希釈液を２００ｇ得た。
【０２４７】
比較例４１
比較例５において、木材防カビ剤Ａの代わりに木材防カビ剤Ｄを用いたこと以外は比較例５と同様にして行い、着色した木材防カビ剤希釈液を２００ｇ得た。
【０２４８】
比較例４２
比較例６において、木材防カビ剤Ａの代わりに木材防カビ剤Ｄを用いたこと以外は比較例６と同様にして行い、着色した木材防カビ剤希釈液を２００ｇ得た。
【０２４９】
比較例４３
比較例７において、木材防カビ剤Ａの代わりに木材防カビ剤Ｄを用いたこと以外は比較例７と同様にして行い、着色した木材防カビ剤希釈液を２００ｇ得た。
【０２５０】
比較例４４
比較例８において、木材防カビ剤Ａの代わりに木材防カビ剤Ｄを用いたこと以外は比較例８と同様にして行い、着色した木材防カビ剤希釈液を２００ｇ得た。
【０２５１】
比較例４５
比較例９において、木材防カビ剤Ａの代わりに木材防カビ剤Ｄを用いたこと以外は比較例９と同様にして行い、着色した木材防カビ剤希釈液を２００ｇ得た。
【０２５２】
比較例４６
比較例１０において、木材防カビ剤Ａの代わりに木材防カビ剤Ｄを用いたこと以外は比較例１０と同様にして行い、着色した木材防カビ剤希釈液を２００ｇ得た。
【０２５３】
比較例４７
比較例１１において、木材防カビ剤Ａの代わりに木材防カビ剤Ｄを用いたこと以外は比較例１１と同様にして行い、着色した木材防カビ剤希釈液を２００ｇ得た。
【０２５４】
比較例４８
比較例１２において、木材防カビ剤Ａの代わりに木材防カビ剤Ｄを用いたこと以外は比較例１２と同様にして行い、着色した木材防カビ剤希釈液を２００ｇ得た。
【０２５５】
比較例４９
比較例１において、木材防カビ剤Ａの代わりに木材防カビ剤Ｅを用いたこと以外は比較例１と同様にして行い、着色した木材防カビ剤希釈液を２００ｇ得た。
【０２５６】
比較例５０
比較例２において、木材防カビ剤Ａの代わりに木材防カビ剤Ｅを用いたこと以外は比較例２と同様にして行い、着色した木材防カビ剤希釈液を２００ｇ得た。
【０２５７】
比較例５１
比較例３において、木材防カビ剤Ａの代わりに木材防カビ剤Ｅを用いたこと以外は比較例３と同様にして行い、着色した木材防カビ剤希釈液を２００ｇ得た。
【０２５８】
比較例５２
比較例４において、木材防カビ剤Ａの代わりに木材防カビ剤Ｅを用いたこと以外は比較例４と同様にして行い、着色した木材防カビ剤希釈液を２００ｇ得た。
【０２５９】
比較例５３
比較例５において、木材防カビ剤Ａの代わりに木材防カビ剤Ｅを用いたこと以外は比較例５と同様にして行い、着色した木材防カビ剤希釈液を２００ｇ得た。
【０２６０】
比較例５４
比較例６において、木材防カビ剤Ａの代わりに木材防カビ剤Ｅを用いたこと以外は比較例６と同様にして行い、着色した木材防カビ剤希釈液を２００ｇ得た。
【０２６１】
比較例５５
比較例７において、木材防カビ剤Ａの代わりに木材防カビ剤Ｅを用いたこと以外は比較例７と同様にして行い、着色した木材防カビ剤希釈液を２００ｇ得た。
【０２６２】
比較例５６
比較例８において、木材防カビ剤Ａの代わりに木材防カビ剤Ｅを用いたこと以外は比較例８と同様にして行い、着色した木材防カビ剤希釈液を２００ｇ得た。
【０２６３】
比較例５７
比較例９において、木材防カビ剤Ａの代わりに木材防カビ剤Ｅを用いたこと以外は比較例９と同様にして行い、着色した木材防カビ剤希釈液を２００ｇ得た。
【０２６４】
比較例５８
比較例１０において、木材防カビ剤Ａの代わりに木材防カビ剤Ｅを用いたこと以外は比較例１０と同様にして行い、着色した木材防カビ剤希釈液を２００ｇ得た。
【０２６５】
比較例５９
比較例１１において、木材防カビ剤Ａの代わりに木材防カビ剤Ｅを用いたこと以外は比較例１１と同様にして行い、着色した木材防カビ剤希釈液を２００ｇ得た。
【０２６６】
比較例６０
比較例１２において、木材防カビ剤Ａの代わりに木材防カビ剤Ｅを用いたこと以外は比較例１２と同様にして行い、着色した木材防カビ剤希釈液を２００ｇ得た。
【０２６７】
比較例６１
比較例１において、木材防カビ剤Ａの代わりに木材防カビ剤Ｆを用いたこと以外は比較例１と同様にして行い、着色した木材防カビ剤希釈液を２００ｇ得た。
【０２６８】
比較例６２
比較例２において、木材防カビ剤Ａの代わりに木材防カビ剤Ｆを用いたこと以外は比較例２と同様にして行い、着色した木材防カビ剤希釈液を２００ｇ得た。
【０２６９】
比較例６３
比較例３において、木材防カビ剤Ａの代わりに木材防カビ剤Ｆを用いたこと以外は比較例３と同様にして行い、着色した木材防カビ剤希釈液を２００ｇ得た。
【０２７０】
比較例６４
比較例４において、木材防カビ剤Ａの代わりに木材防カビ剤Ｆを用いたこと以外は比較例４と同様にして行い、着色した木材防カビ剤希釈液を２００ｇ得た。
【０２７１】
比較例６５
比較例５において、木材防カビ剤Ａの代わりに木材防カビ剤Ｆを用いたこと以外は比較例５と同様にして行い、着色した木材防カビ剤希釈液を２００ｇ得た。
【０２７２】
比較例６６
比較例６において、木材防カビ剤Ａの代わりに木材防カビ剤Ｆを用いたこと以外は比較例６と同様にして行い、着色した木材防カビ剤希釈液を２００ｇ得た。
【０２７３】
比較例６７
比較例７において、木材防カビ剤Ａの代わりに木材防カビ剤Ｆを用いたこと以外は比較例７と同様にして行い、着色した木材防カビ剤希釈液を２００ｇ得た。
【０２７４】
比較例６８
比較例８において、木材防カビ剤Ａの代わりに木材防カビ剤Ｆを用いたこと以外は比較例８と同様にして行い、着色した木材防カビ剤希釈液を２００ｇ得た。
【０２７５】
比較例６９
比較例９において、木材防カビ剤Ａの代わりに木材防カビ剤Ｆを用いたこと以外は比較例９と同様にして行い、着色した木材防カビ剤希釈液を２００ｇ得た。
【０２７６】
比較例７０
比較例１０において、木材防カビ剤Ａの代わりに木材防カビ剤Ｆを用いたこと以外は比較例１０と同様にして行い、着色した木材防カビ剤希釈液を２００ｇ得た。
【０２７７】
比較例７１
比較例１１において、木材防カビ剤Ａの代わりに木材防カビ剤Ｆを用いたこと以外は比較例１１と同様にして行い、着色した木材防カビ剤希釈液を２００ｇ得た。
【０２７８】
比較例７２
比較例１２において、木材防カビ剤Ａの代わりに木材防カビ剤Ｆを用いたこと以外は比較例１２と同様にして行い、着色した木材防カビ剤希釈液を２００ｇ得た。
【０２７９】
比較例７３
比較例１において、木材防カビ剤Ａの代わりに木材防カビ剤Ｇを用いたこと以外は比較例１と同様にして行い、着色した木材防カビ剤希釈液を２００ｇ得た。
【０２８０】
比較例７４
比較例２において、木材防カビ剤Ａの代わりに木材防カビ剤Ｇを用いたこと以外は比較例２と同様にして行い、着色した木材防カビ剤希釈液を２００ｇ得た。
【０２８１】
比較例７５
比較例３において、木材防カビ剤Ａの代わりに木材防カビ剤Ｇを用いたこと以外は比較例３と同様にして行い、着色した木材防カビ剤希釈液を２００ｇ得た。
【０２８２】
比較例７６
比較例４において、木材防カビ剤Ａの代わりに木材防カビ剤Ｇを用いたこと以外は比較例４と同様にして行い、着色した木材防カビ剤希釈液を２００ｇ得た。
【０２８３】
比較例７７
比較例５において、木材防カビ剤Ａの代わりに木材防カビ剤Ｇを用いたこと以外は比較例５と同様にして行い、着色した木材防カビ剤希釈液を２００ｇ得た。
【０２８４】
比較例７８
比較例６において、木材防カビ剤Ａの代わりに木材防カビ剤Ｇを用いたこと以外は比較例６と同様にして行い、着色した木材防カビ剤希釈液を２００ｇ得た。
【０２８５】
比較例７９
比較例７において、木材防カビ剤Ａの代わりに木材防カビ剤Ｇを用いたこと以外は比較例７と同様にして行い、着色した木材防カビ剤希釈液を２００ｇ得た。
【０２８６】
比較例８０
比較例８において、木材防カビ剤Ａの代わりに木材防カビ剤Ｇを用いたこと以外は比較例８と同様にして行い、着色した木材防カビ剤希釈液を２００ｇ得た。
【０２８７】
比較例８１
比較例９において、木材防カビ剤Ａの代わりに木材防カビ剤Ｇを用いたこと以外は比較例９と同様にして行い、着色した木材防カビ剤希釈液を２００ｇ得た。
【０２８８】
比較例８２
比較例１０において、木材防カビ剤Ａの代わりに木材防カビ剤Ｇを用いたこと以外は比較例１０と同様にして行い、着色した木材防カビ剤希釈液を２００ｇ得た。
【０２８９】
比較例８３
比較例１１において、木材防カビ剤Ａの代わりに木材防カビ剤Ｇを用いたこと以外は比較例１１と同様にして行い、着色した木材防カビ剤希釈液を２００ｇ得た。
【０２９０】
比較例８４
比較例１２において、木材防カビ剤Ａの代わりに木材防カビ剤Ｇを用いたこと以外は比較例１２と同様にして行い、着色した木材防カビ剤希釈液を２００ｇ得た。
【０２９１】
比較例８５
比較例１において、木材防カビ剤Ａの代わりに木材防カビ剤Ｈを用いたこと以外は比較例１と同様にして行い、着色した木材防カビ剤希釈液を２００ｇ得た。
【０２９２】
比較例８６
比較例２において、木材防カビ剤Ａの代わりに木材防カビ剤Ｈを用いたこと以外は比較例２と同様にして行い、着色した木材防カビ剤希釈液を２００ｇ得た。
【０２９３】
比較例８７
比較例３において、木材防カビ剤Ａの代わりに木材防カビ剤Ｈを用いたこと以外は比較例３と同様にして行い、着色した木材防カビ剤希釈液を２００ｇ得た。
【０２９４】
比較例８８
比較例４において、木材防カビ剤Ａの代わりに木材防カビ剤Ｈを用いたこと以外は比較例４と同様にして行い、着色した木材防カビ剤希釈液を２００ｇ得た。
【０２９５】
比較例８９
比較例５において、木材防カビ剤Ａの代わりに木材防カビ剤Ｈを用いたこと以外は比較例５と同様にして行い、着色した木材防カビ剤希釈液を２００ｇ得た。
【０２９６】
比較例９０
比較例６において、木材防カビ剤Ａの代わりに木材防カビ剤Ｈを用いたこと以外は比較例６と同様にして行い、着色した木材防カビ剤希釈液を２００ｇ得た。
【０２９７】
比較例９１
比較例７において、木材防カビ剤Ａの代わりに木材防カビ剤Ｈを用いたこと以外は比較例７と同様にして行い、着色した木材防カビ剤希釈液を２００ｇ得た。
【０２９８】
比較例９２
比較例８において、木材防カビ剤Ａの代わりに木材防カビ剤Ｈを用いたこと以外は比較例８と同様にして行い、着色した木材防カビ剤希釈液を２００ｇ得た。
【０２９９】
比較例９３
比較例９において、木材防カビ剤Ａの代わりに木材防カビ剤Ｈを用いたこと以外は比較例９と同様にして行い、着色した木材防カビ剤希釈液を２００ｇ得た。
【０３００】
比較例９４
比較例１０において、木材防カビ剤Ａの代わりに木材防カビ剤Ｈを用いたこと以外は比較例１０と同様にして行い、着色した木材防カビ剤希釈液を２００ｇ得た。
【０３０１】
比較例９５
比較例１１において、木材防カビ剤Ａの代わりに木材防カビ剤Ｈを用いたこと以外は比較例１１と同様にして行い、着色した木材防カビ剤希釈液を２００ｇ得た。
【０３０２】
比較例９６
比較例１２において、木材防カビ剤Ａの代わりに木材防カビ剤Ｈを用いたこと以外は比較例１２と同様にして行い、着色した木材防カビ剤希釈液を２００ｇ得た。
【０３０３】
比較例９７
比較例１において、木材防カビ剤Ａの代わりに木材防カビ剤Ｉを用いたこと以外は比較例１と同様にして行い、着色した木材防カビ剤希釈液を２００ｇ得た。
【０３０４】
比較例９８
比較例２において、木材防カビ剤Ａの代わりに木材防カビ剤Ｉを用いたこと以外は比較例２と同様にして行い、着色した木材防カビ剤希釈液を２００ｇ得た。
【０３０５】
比較例９９
比較例３において、木材防カビ剤Ａの代わりに木材防カビ剤Ｉを用いたこと以外は比較例３と同様にして行い、着色した木材防カビ剤希釈液を２００ｇ得た。
【０３０６】
比較例１００
比較例４において、木材防カビ剤Ａの代わりに木材防カビ剤Ｉを用いたこと以外は比較例４と同様にして行い、着色した木材防カビ剤希釈液を２００ｇ得た。
【０３０７】
比較例１０１
比較例５において、木材防カビ剤Ａの代わりに木材防カビ剤Ｉを用いたこと以外は比較例５と同様にして行い、着色した木材防カビ剤希釈液を２００ｇ得た。
【０３０８】
比較例１０２
比較例６において、木材防カビ剤Ａの代わりに木材防カビ剤Ｉを用いたこと以外は比較例６と同様にして行い、着色した木材防カビ剤希釈液を２００ｇ得た。
【０３０９】
比較例１０３
比較例７において、木材防カビ剤Ａの代わりに木材防カビ剤Ｉを用いたこと以外は比較例７と同様にして行い、着色した木材防カビ剤希釈液を２００ｇ得た。
【０３１０】
比較例１０４
比較例８において、木材防カビ剤Ａの代わりに木材防カビ剤Ｉを用いたこと以外は比較例８と同様にして行い、着色した木材防カビ剤希釈液を２００ｇ得た。
【０３１１】
比較例１０５
比較例９において、木材防カビ剤Ａの代わりに木材防カビ剤Ｉを用いたこと以外は比較例９と同様にして行い、着色した木材防カビ剤希釈液を２００ｇ得た。
【０３１２】
比較例１０６
比較例１０において、木材防カビ剤Ａの代わりに木材防カビ剤Ｉを用いたこと以外は比較例１０と同様にして行い、着色した木材防カビ剤希釈液を２００ｇ得た。
【０３１３】
比較例１０７
比較例１１において、木材防カビ剤Ａの代わりに木材防カビ剤Ｉを用いたこと以外は比較例１１と同様にして行い、着色した木材防カビ剤希釈液を２００ｇ得た。
【０３１４】
比較例１０８
比較例１２において、木材防カビ剤Ａの代わりに木材防カビ剤Ｉを用いたこと以外は比較例１２と同様にして行い、着色した木材防カビ剤希釈液を２００ｇ得た。
【０３１５】
比較例１０９
比較例１において、木材防カビ剤Ａの代わりに木材防カビ剤Ｊを用いたこと以外は比較例１と同様にして行い、着色した木材防カビ剤希釈液を２００ｇ得た。
【０３１６】
比較例１１０
比較例２において、木材防カビ剤Ａの代わりに木材防カビ剤Ｊを用いたこと以外は比較例２と同様にして行い、着色した木材防カビ剤希釈液を２００ｇ得た。
【０３１７】
比較例１１１
比較例３において、木材防カビ剤Ａの代わりに木材防カビ剤Ｊを用いたこと以外は比較例３と同様にして行い、着色した木材防カビ剤希釈液を２００ｇ得た。
【０３１８】
比較例１１２
比較例４において、木材防カビ剤Ａの代わりに木材防カビ剤Ｊを用いたこと以外は比較例４と同様にして行い、着色した木材防カビ剤希釈液を２００ｇ得た。
【０３１９】
比較例１１３
比較例５において、木材防カビ剤Ａの代わりに木材防カビ剤Ｊを用いたこと以外は比較例５と同様にして行い、着色した木材防カビ剤希釈液を２００ｇ得た。
【０３２０】
比較例１１４
比較例６において、木材防カビ剤Ａの代わりに木材防カビ剤Ｊを用いたこと以外は比較例６と同様にして行い、着色した木材防カビ剤希釈液を２００ｇ得た。
【０３２１】
比較例１１５
比較例７において、木材防カビ剤Ａの代わりに木材防カビ剤Ｊを用いたこと以外は比較例７と同様にして行い、着色した木材防カビ剤希釈液を２００ｇ得た。
【０３２２】
比較例１１６
比較例８において、木材防カビ剤Ａの代わりに木材防カビ剤Ｊを用いたこと以外は比較例８と同様にして行い、着色した木材防カビ剤希釈液を２００ｇ得た。
【０３２３】
比較例１１７
比較例９において、木材防カビ剤Ａの代わりに木材防カビ剤Ｊを用いたこと以外は比較例９と同様にして行い、着色した木材防カビ剤希釈液を２００ｇ得た。
【０３２４】
比較例１１８
比較例１０において、木材防カビ剤Ａの代わりに木材防カビ剤Ｊを用いたこと以外は比較例１０と同様にして行い、着色した木材防カビ剤希釈液を２００ｇ得た。
【０３２５】
比較例１１９
比較例１１において、木材防カビ剤Ａの代わりに木材防カビ剤Ｊを用いたこと以外は比較例１１と同様にして行い、着色した木材防カビ剤希釈液を２００ｇ得た。
【０３２６】
比較例１２０
比較例１２において、木材防カビ剤Ａの代わりに木材防カビ剤Ｊを用いたこと以外は比較例１２と同様にして行い、着色した木材防カビ剤希釈液を２００ｇ得た。
【０３２７】
試験例−１
スギ木片（幅２ｃｍ×長さ４ｃｍ×厚さ０．５ｃｍ）を３列４段に積んだものを、輪ゴムを用いて３ヶ所で結束した。これを実施例１〜１７０、比較例１〜１２０で作製した着色した木材防カビ剤希釈液にそれぞれ３０秒浸漬した後、余分な薬液を除去した。その後、輪ゴムを外し木片が着色した部分と着色しなかった部分を観察した。木材防カビ剤希釈液によって着色しなかった面積を比較した。なお、３列４段の外側は、浸漬した際に必ず着色されるため、その部分は除外して内部の面積を比較した。木材防カビ剤Ａ〜Ｊを使用して着色しなかった場合の結果を、それぞれ表１〜１０に表示した。
【０３２８】
【表１】
2017078031.tif 000002
【０３２９】
【表２】
2017078031.tif 000003
【０３３０】
【表３】
2017078031.tif 000004
【０３３１】
【表４】
2017078031.tif 000005
【０３３２】
【表５】
2017078031.tif 000006
【０３３３】
【表６】
2017078031.tif 000007
【０３３４】
【表７】
2017078031.tif 000008
【０３３５】
【表８】
2017078031.tif 000009
【０３３６】
【表９】
2017078031.tif 000010
【０３３７】
【表１０】
2017078031.tif 000011
【０３３８】
木材防カビ剤Ａを使用し、且つ木材防カビ性能向上剤１、４、８、９をそれぞれ含有した木材防カビ剤希釈液から染料を取り除いた希釈液〔実施例１−Ａ、４−Ａ、８−Ａ、９−Ａ〕、木材防カビ剤Ａのみを１．２％に希釈した希釈液〔比較例１−Ａ〕、木材防カビ剤Ａのみを１．８％に希釈した希釈液〔比較例１−Ｂ〕、水のみ〔対照−１〕をそれぞれ用いて、試験例−２に記載の試験を行った。
【０３３９】
試験例−２
ラジアータパイン（幅７ｃｍ×長さ２０ｃｍ×厚さ２ｃｍ）の生木及び５６℃以上で３０分以上加熱された熱処理材を４列５段に積んだものを、ポリプロピレンバンドを用いて２ヶ所で結束した。これらを実施例１−Ａ、４−Ａ、８−Ａ、９−Ａ、比較例１−Ａ、１−Ｂ、対照−１の希釈液に１分間浸漬し、余剰の希釈液が垂れ終わるまで静置したものを作製した。その後、試験片同士が接触しないように並べ、カビが発生しやすい条件にするためにブルーシートで全体を被覆し、１ヶ月間屋外で静置した。その後、カビの生育具合を観察し、それぞれの試験片の阻止率を算出した。阻止率は以下の式により計算し、結果を表１１に％表示した。
阻止率（％）＝微生物の生育が木材表面積の１０％未満の本数／総本数×１００
【０３４０】
【表１１】
2017078031.tif 000012
【産業上の利用可能性】
【０３４１】
本発明の木材防カビ性能向上剤を用いることにより、既存の木材防カビ剤の防カビ性能を向上させることができる。